(57)【要約】本発明は、以下：（Ａ）充填材；（ｂ）３０℃未満のＴｇを有する結合剤；および（ｃ）カチオン性ポリマーを含むインク受容性組成物に関し、ここで、この組成物は、基材（４２）にコーティングされる場合、約３００％より大きいインク負荷を受容するインク受容層（４１）を形成するインク印刷可能物品（４０）を生成する。このインク印刷可能物品は、インクジェットインクで印刷される。このコーティング組成物は、インクジェットインクの高い負荷を受容する印刷可能表面を提供し、この表面は、３００％を超える負荷で破壊せず、１つの実施形態においては、約４００％までの負荷で破壊しない。印刷された物品は、優れた耐液体性を示し、そしてそのインクの印刷品質は、改善され、そして色のにじみの減少を生じる。印刷された物品は、特に、オーバーラミネート（４３）が物品上に配置される場合に、良好な屋外耐久性を有する。
2004538187.tif 000002
【特許請求の範囲】
【請求項１】
インク受容性組成物であって、以下：
（ａ）充填材；
（ｂ）ビニルアルコール、酢酸ビニル、塩化ビニルまたはこれらの組み合わせの、ホモポリマー、コポリマーもしくはターポリマーを含む、結合剤；および
（ｃ）カチオン性ポリマー、
を含み、ここで、該組成物は、基材にコーティングされると、約３００％より大きいインク負荷を受容する、インク受容性コーティングを形成する、
組成物。
【請求項２】
前記結合剤が、オレフィンおよびビニルアルコール、酢酸ビニル、塩化ビニルまたはこれらの組み合わせから誘導される、コポリマーまたはターポリマーである、請求項１に記載の組成物。
【請求項３】
前記オレフィンが、２個〜約８個の炭素原子を含む、請求項２に記載の組成物。
【請求項４】
前記オレフィンが、エチレンまたはプロピレンである、請求項２に記載の組成物。
【請求項５】
前記結合剤が、エチレンと酢酸ビニルとのコポリマーである、請求項１に記載の組成物。
【請求項６】
前記充填材が、シリカ、ケイ酸、クレー、ゼオライト、アルミナ、アルカリ土類金属硫酸塩もしくはアルカリ土類金属炭酸塩、アルカリ土類金属もしくは遷移金属の酸化物もしくは水酸化物またはそれらの組み合わせである、請求項１に記載の組成物。
【請求項７】
前記充填材が、シリカである、請求項１に記載の組成物。
【請求項８】
少なくとも１種の接着促進剤をさらに含む、請求項１に記載の組成物。
【請求項９】
少なくとも１種の界面活性剤をさらに含む、請求項１に記載の組成物。
【請求項１０】
少なくとも１種の光沢剤をさらに含む、請求項１に記載の組成物。
【請求項１１】
コーティング可能インク受容性組成物であって、以下：
（ａ）充填材；
（ｂ）ビニルアルコール、酢酸ビニル、塩化ビニルまたはこれらの組み合わせの、ホモポリマー、コポリマーもしくはターポリマーを含む、結合剤；
（ｃ）カチオン性ポリマー；および
（ｄ）少なくとも１種のポリエチレンイミン、
を含み、ここで、該組成物は、基材にコーティングされると、約３００％より大きいインク負荷を受容する、インク受容性コーティングを形成する、
組成物。
【請求項１２】
少なくとも１種の界面活性剤をさらに含む、請求項１１に記載の組成物。
【請求項１３】
少なくとも１種の光沢剤をさらに含む、請求項１１に記載の組成物。
【請求項１４】
水性コーティング可能インク受容性組成物であって、以下：
（ａ）顔料；
（ｂ）結合剤であって、（ｉ）エチレンと、ビニルアルコール、酢酸ビニルおよび塩化ビニルの少なくとも１種とのコポリマー、ならびに（ｉｉ）ポリビニルアルコール、を含む、結合剤；
（ｃ）カチオン性ポリマー；
（ｄ）ポリエチレンイミン；
（ｅ）界面活性剤、
を含み、ここで、該組成物は、約３００％より大きい色負荷を含む大きいフォーマットの印刷に適切である、組成物。
【請求項１５】
少なくとも１種の光沢剤をさらに含む、請求項１４に記載の組成物。
【請求項１６】
少なくともその片側に、請求項１に記載の組成物から誘導される少なくとも１つのインク受容層を有する支持体を備える、インクジェット記録媒体。
【請求項１７】
少なくともその片側に、請求項１１に記載の組成物から誘導される少なくとも１つのインク受容層を有する支持体を備える、インクジェット記録媒体。
【請求項１８】
少なくともその片側に、請求項１４に記載の組成物から誘導される少なくとも１つのインク受容層を有する支持体を備える、インクジェット記録媒体。
【請求項１９】
高インク負荷を受容し得るインクジェット記録媒体を作製する方法であって、該方法は、以下：
Ｉ）請求項１に記載のインク受容性組成物を調製する工程、および
ＩＩ）適切な基材に該インク受容性組成物を塗布して、亀裂を伴わずに約３００％より大きいインク負荷を受容するインク受容性コーティングを形成する工程、
を包含する、方法。
【請求項２０】
高インク負荷で大きいフォーマットのインクジェット記録媒体を印刷する方法であって、該方法は、以下：
Ｉ）請求項１に記載のインク受容性組成物を調製する工程；
ＩＩ）適切な大きいフォーマットの基材に該インク受容性組成物を塗布して、インク受容性コーティングを形成する工程；および
ＩＩＩ）約３００％より大きい色負荷で、インクジェットインクをインク受容性コーティングに印刷する工程、
を包含する、方法。
【請求項２１】
ラミネート物品であって、以下：
上部表面を有する基材；
該基材の上部表面上のインク受容性コーティングであって、該インク受容性コーティングは、（ａ）充填材；（ｂ）ビニルアルコール、酢酸ビニル、塩化ビニルまたはこれらの組み合わせの、ホモポリマー、コポリマーもしくはターポリマーを含む、結合剤；および（ｃ）カチオン性ポリマー、を含み、ここで、該コーティングは、約３００％より大きいインク負荷を受容する、コーティング；
該インク受容性コーティング上のインクジェット印刷された画像；
該インク受容性コーティングおよび該印刷された画像に接着された透明なオーバーラミネートであって、該オーバーラミネートは、ポリマーフィルムおよび接着層を含む、オーバーラミネート、を含む、ラミネート物品。
【請求項２２】
前記オーバーラミネートのポリマーフィルムが、熱可塑性フィルムを含む、請求項２１に記載のラミネート物品。
【請求項２３】
前記オーバーラミネートのポリマーフィルムが、多層フィルムを含む、請求項２１に記載のラミネート物品。
【請求項２４】
前記ポリマーフィルムが、ビニルフィルムを含む、請求項２２に記載のラミネート物品。
【請求項２５】
前記接着層が、感圧性接着剤を含む、請求項２１に記載のラミネート物品。
【請求項２６】
前記接着層が、熱活性型接着剤を含む、請求項２１に記載のラミネート物品。
【発明の詳細な説明】
【技術分野】
【０００１】
本願は、２００１年８月１７日に出願された仮出願６０／３１３，２６８号の利益を主張し、この出願は、その全体を本明細書中に参考として援用される。
【０００２】
（発明の分野）
本発明は、インク受容性トップコート、特にハイローディングインクジェットインクを受容するトップコートに関する。
【背景技術】
【０００３】
（発明の背景）
インクジェット技術は、インク顔料またはインク染料が液体と一緒になって基板に送達される、水ベースの送達系を使用する。基板は、通常、インクジェットインクの液体を除去する、少なくとも１つの吸収性材料を含有するトップコートを有する。従来のインクジェット印刷技術は、液体ベースのインク（例えば、水ベースのインクまたは油ベースのインク）に基づく。代表的には、コーティングは、膨張し得そして液体を吸収し得る、樹脂および／または充填材を含有する。これらの樹脂の例としては、ゼラチン、ポリビニルピロリドン、およびポリビニルアルコールが挙げられる。
【０００４】
インクジェット印刷がより広い形式に適用されるので、インクのローディングは、劇的に増加する。カラー印刷において、インクは、代表的に、有色染料または有色顔料の形態で存在する。１つの色がその十分な強度で適用される場合、これは、１００％ローディングであると考えられる。２つの色が十分な強度で適用される場合、これは、２００％ローディングなどであると考えられる。４色大形式インクジェットプリントにおいて、インクローディングは、３００％ローティングを超過し得る。インクのレベルが増加するにつれて、吸収されなければならない、インクからの溶媒の量はより多くなる。このインクのより多いレベルは、特に、３００％を超過するインクローディングレベルについて、問題である。問題は、インクの深割れ、インクの浸出およびインクの汚れを包含する。
【０００５】
ハイローディングインクジェットインクに対する良好な媒体を提供するインク受容性組成物に対する必要性が存在する。これらのインク受容性コーティングは、このようなハイローディング下で、深割れするべきではない。
【発明の開示】
【課題を解決するための手段】
【０００６】
（発明の要旨）
本発明は、インク受容性組成物に関し、この組成物は：（ａ）充填材；（ｂ）３０℃未満のＴｇを有する結合剤；および（ｃ）カチオン性ポリマーを含有し、ここで、この組成物は、基板上にコーティングされる場合、約３００％より大きなインクローディングを受容するインク受容性コーティングを形成する。このコーティング組成物は、３００％を超過するローディングにおいて深割れをしていない、ハイローディングのインクジェットインクを受容する印刷可能な表面を提供し、そして、１つの実施形態において、約４００％までのローディングで深割れしない。さらに、印刷は、より高い液体耐性を示し、そしてインクの印刷の質は、改善され、そして色の浸出の減少が生じる。また、印刷された物体は、良好な野外耐久性を有し、特に、過積層に関して耐久性を有する。
【０００７】
（発明の詳細な説明）
本発明は、インク受容可能な組成物に関し、この組成物は、：（ａ）充填材；（ｂ）３０℃未満のＴｇを有する結合剤；および（ｃ）カチオン性ポリマーを含有し、ここで、この組成物は、基板上にコーティングされる場合、約３００％より大きなインクローディングを受容するインク受容性コーティングを形成する。１つの実施形態において、インクローディングレベルは、約３２０％より高いか、あるいは約３５０％より高いか、または約３７５％より高いか、またはさらに４００％までである。別の実施形態において、結合剤のＴｇは、約２７℃より低いかまたは約２５℃より低い。さらに、本明細書中および以下の本文において、範囲および比の限定は、合わせられ得ることに留意すべきである。
【０００８】
これらの組成物と共に調製されたインクジェット媒体は、平滑さを改善した。インクジェット媒体は、印刷された画像の明瞭さおよび詳細を最大化するように平滑かつ一様でなければならない。また、平滑かつ一様な媒体は、表面上の不完全性を「塞ぐ」ような、より薄いコーティングを必要とする。１つの実施形態において、平滑さは、４０％未満のＳｈｅｆｆｉｅｌｄ粗さ、または２５％未満のＳｈｅｆｆｉｅｌｄ粗さ、または１５％未満のＳｈｅｆｆｉｅｌｄ粗さである。媒体は、良好な明度もまた有する。明度は、代表的に、９０％より大きいか、または９５％よりもさらに大きい。別の実施形態において、インクジェット媒体は、９５％より大きな不透明度を有する。
【０００９】
本明細書中で留意されるように、本発明は、インクジェットインクのためのトップコートを提供する。これらのインクは、当該分野で公知であり、これらとしては、水ベースのインクジェット（例えば、Ｄｕ  Ｐｏｎｔ、Ｉｌｆｏｒｄ、Ｅｐｓｏｎ、Ｃａｎｏｎ、Ａｌｅｃｉａ、Ｉｎｋｗａｒｅ、Ｓｅｒｉｃｏｌ、Ｌｙｓｏｎ、Ｓｕｎｊｅｔ、およびＡｍｅｒｉｃａｎ  Ｉｎｋから市販されており調製される水ベースのインクジェット）が挙げられる。
【００１０】
インク受容性コーティングは、狭式プリンターまたは広式プリンターで使用され得る。狭式プリンターの例としては、Ｈｅｗｌｅｔ  Ｐａｃｋａｒｄ、Ｅｐｓｏｎ、Ｃａｎｏｎ、Ｌｅｘｍａｒｋ、およびＸｅｒｏｘ製のプリンターが挙げられる。以下の表は、広式プリンターの例を含む。
【００１１】
【表１】
2004538187.tif 000003
2004538187.tif 000004
トップコート組成物は、一般に、使用される面または標識化ストックに特に依存して、約１ｇ／ｍ２〜約１００ｇ／ｍ２、または約５ｇ／ｍ２〜約８５ｇ／ｍ２、または約１０ｇ／ｍ２〜約７０ｇ／ｍ２、または約２０ｇ／ｍ２〜約６５ｇ／ｍ２の乾燥コート重量を有する。１つの実施形態において、インク受容性媒体は、広式のグラフィックスにおいて使用される。この実施形態において、乾燥コート重量は、約１０ｇ／ｍ２〜約８０ｇ／ｍ２、または約２０ｇ／ｍ２〜約７０ｇ／ｍ２、または約３０ｇ／ｍ２〜約６５ｇ／ｍ２である。別の実施形態において、インクジェット媒体は、狭式グラフィックである。この実施形態において、乾燥コート重量は、約１ｇ／ｍ２〜約６０ｇ／ｍ２、または約５ｇ／ｍ２〜約２０ｇ／ｍ２である。
【００１２】
１つの実施形態において、インク受容性層は、約０．１〜約４ｍｉｌ、または約０．２５〜約３．５ｍｉｌ、または約０．５〜約３．２５ｍｉｌ、または約１〜約３ｍｉｌの厚さを有する。
【００１３】
（充填材）
上記されるように、コーティング組成物は、少なくとも１つの充填材を含む。充填材は、有機充填材または無機充填材であり得る。充填材の組合せは、使用され得、これは、有機充填材および無機充填材の組合せを含む。代表的には、充填材は、少なくとも１ｍ２／ｇの表面積を有する充填材である。別の実施形態において、充填材の表面積は、約５ｍ２／ｇより大きく、または約１０ｍ２／ｇより大きく、または約２０ｍ２／ｇより大きい。別の実施形態において、充填材は、約２００ｍ２／ｇより大きい表面積を有する充填材である。１つの実施形態において、充填材は、少なくとも約４０ｍ２／ｇ、または少なくとも約６０ｍ２／ｇ、または少なくとも約１００ｍ２／ｇの表面積を有する。充填材の表面積は、ＢＥＴによって決定される（Ｊ．Ａｍｅｒｉｃａｎ  Ｃｈｅｍｉｃａｌ  Ｓｏｃｉｅｔｙ  第６０巻、３０９頁（１９３８）に記載される、Ｂｒｕｎａｕｅｒ、ＥｍｍｅｔｔおよびＴｅｌｌｅｒ法）。この方法は、気体状窒素の吸着に基づく。１つの実施形態において、本発明に従って調製されたインク受容性組成物は、他の構成成分の乾燥重量に基づいて、充填材の重量で、約２０％〜約７０％、または約３０％〜約６０％、または約４０％〜約５０％含む。
【００１４】
１つの実施形態において、充填材は、少数量存在する。１つの実施形態において、充填材は、約５％〜約４９％まで、または約１０％〜約４０％まで、または約１５％〜約３５％までの量で存在する。別の実施形態において、充填材は、２０％より多い量で、または３０％より多く約５０％までの量で、または約４５％までの量で存在する。
【００１５】
１つの実施形態において、結合剤  対  充填材の比は、少なくとも約１  対  約０．５〜２であるか、または約１  対  約０．７５〜１．７であるか、または約１  対  約１〜１．５である。代表的に有用な結合剤  対  充填材の比は、約１：１〜１．３である。
【００１６】
充填材の例としては、コーティングされた基板の不透明度を増加する材料および／またはコーティングされた基板の多孔性を改変する材料を含む。１つの実施形態において、充填材は、無機顔料であり；非限定的な例としては、シリカ、ケイ酸、粘土、沸石、アルミナ、アルカリ土類金属硫酸塩またはアルカリ土類金属炭酸塩、アルカリ土類金属酸化物またはアルカリ土類金属水酸化物、あるいは遷移金属酸化物または遷移金属水酸化物が挙げられる。充填材の特定の例としては、二酸化チタン、炭酸マグネシウム、炭酸カルシウム、およびシリカ（例えば、非晶質シリカ、フュームド（ｆｕｍｅｄ）シリカ、コロイド状シリカ、沈殿シリカおよびシリカゲル）が挙げられる。充填材は、インク吸収性を上げ、そして印刷の質および乾燥コーティングの水耐性を改善し、そしてコーティングが色素着色料を含有する水ベースのインクおよび着色された水ベースのインクと使用され得るようにする。
【００１７】
以下の表は、コーティング組成物において使用され得る充填材を含む。
【００１８】
【表２】
2004538187.tif 000005
コーティングされた基板の不透明度を増加させ、そして／またはコーティングされた基板の多孔性を改変する充填材に加えて、本発明の１つの実施形態において、さらなる充填材が、コーティングの不透明度を増加させるために、そしてコーティングの全体的特性（例えば、インク吸収性を含む）を釣り合わせるために添加される。充填材の例としては、コロイド状分散性シリカ（例えば、ＤｕＰｏｎｔ  ｄｅ  Ｎｅｍｏｕｒｓ，Ｅ．Ｉ．，Ｃｏ．（Ｗｉｌｍｉｎｇｔｏｎ，Ｄｅｌ）から入手可能なＬｕｄｏｘ  ＣＬ−ＰＴＭ、およびＷ．Ｒ．ＧｒａｃｅからＳｙｌｏｉｄ充填材として入手可能なシリカ充填材（例えば、Ｓｙｌｏｉｄ  Ｗ−３００））が挙げられる。
【００１９】
（結合剤）
結合剤は、モノマー、オリゴマーまたはポリマーあるいはこれらの組み合わせを形成する任意のフィルムであり得る。有用な結合剤の例としては、酢酸ビニルまたはビニルアルコールホモポリマーおよびこれらの組み合わせから得られるコポリマーおよびターポリマー、ポリウレタン、ポリアクリル、ポリメタクリル、エチレンおよびプロピレンの熱可塑性ポリマー、イオノマー、ポリエステル、ポリアミド、ポリビニルアルコール、スチレン樹脂、ならびにこれらの２つ以上の組み合わせおよびブレンドが挙げられる。１つの実施形態において、結合剤は、ホモポリマー、酢酸ビニルのコポリマーまたはターポリマー、ビニルアルコール、あるいはこれらの組み合わせである。１つの実施形態において、結合剤組成物は、コーティング組成物の固体重量の、約４０％〜約９０％の量、または約５０％〜約８５％の量、または約５５％〜約７５％の量で存在する。別の実施形態において、結合剤は、結合剤組成物は、コーティング組成物の固体重量の、約２０％〜約７０％の量、または約２５％〜約６０％の量、または約３０％〜約５０％の量で存在する。
【００２０】
本明細書中で使用される場合、「ポリアクリル」は、ポリアクリレート、ポリアクリル、ポリアクリルアミドを含む。本明細書中で使用される場合、「ポリメタクリル」は、ポリメタクリレート、ポリメタクリル、またはポリメタクリルアミドを含む。
【００２１】
１つの実施形態において、結合剤は、ビニル化合物のホモポリマー、コポリマーまたはターポリマーである。これらのポリマーの例としては、ポリビニル酢酸、ポリエチレンビニル酢酸、アクリル酸またはアクリル酸改変エチレンビニル酢酸樹脂、酸改変エチレン／ビニル酢酸コポリマー、無水物改変エチレン／ビニル酢酸コポリマー、またはアクリラート改変エチレン／ビニル酢酸コポリマー；酸改変エチレン／アクリレートコポリマーまたは無水物改変エチレン／アクリレートコポリマーが挙げられる。１つの実施形態において、結合剤は、オレフィン（例えば、２〜約８個の炭素原子を包含するオレフィン（例えば、エチレンまたはプロピレンならびにアクリル酸アルキル、アクリル酸、アルキルアクリル酸、酢酸ビニル、ビニルアルコール、ハロゲン化ビニルおよびこれらの２つ以上の組み合わせからなる群から選択される官能性モノマー））から誘導される熱可塑性コポリマーまたは熱可塑性ターポリマーである。コポリマーまたはターポリマーは、一般的に、約５０℃〜約１２０℃の範囲の融点を有し、１つの実施形態において、約６０℃〜約１１０℃の範囲の融点を有する。官能性モノマー成分は、約１〜約１５モル％の範囲にあり、１つの実施形態において、約１〜約１０モル％の範囲にある。１つの実施形態において、エチレン／酢酸ビニルコポリマーは、少なくとも約１５重量％の酢酸ビニル含量を有し、そして１つの実施形態において、約１５重量％〜約４０重量％、または２０重量％〜３５重量％、または約２２重量％〜約２８重量％の酢酸ビニル含量を有するコポリマーを含む。
【００２２】
市販されている酢酸ビニルのホモポリマーの例としては、Ｎａｔｉｏｎａｌ  Ｓｔａｒｃｈ  ａｎｄ  Ｃｈｅｍｉｃａｌ  Ｃｏｍｐａｎｙから入手可能なＲｅｓｙｎ  １０２５およびＲｅｓｙｎ  Ｘ−２０８が挙げられる。使用され得る、市販のコポリマーおよびターポリマーの例としては、商品名ＥｌｖａｘでＤｕｐｏｎｔから入手可能な、エチレン／酢酸ビニルコポリマーが挙げられる。これらとしては、７．５重量％の酢酸ビニル含量および９９℃の融点を有するＥｌｖａｘ３１２０、９重量％の酢酸ビニル含量および７７℃の融点を有するＥｌｖａｘ３１２４、１５重量％の酢酸ビニル含量および９２℃の融点を有するＥｌｖａｘ３１５０、１８重量％の酢酸ビニル含量および８６℃の融点を有するＥｌｖａｘ３１７４、２０重量％の酢酸ビニル含量および８５℃の融点を有するＥｌｖａｘ３１７７、２５重量％の酢酸ビニル含量および７７℃の融点を有するＥｌｖａｘ３１９０、２８重量％の酢酸ビニル含量および７３℃の融点を有するＥｌｖａｘ３１７５、２８重量％の酢酸ビニル含量および７０℃の融点を有するＥｌｖａｘ３１８０、２８重量％の酢酸ビニル含量および７３℃の融点を有するＥｌｖａｘ３１８２、３３重量％の酢酸ビニル含量および６１℃の融点を有するＥｌｖａｘ３１８５、ならびに２５重量％の酢酸ビニル含量および約７７℃の融点および約−３８．６℃のガラス転移温度（Ｔｇ）を有するＥｌｖａｘ３１９０ＬＧが挙げられる。入手可能なポリマーの市販例としては、エチレンと１９．３％酢酸ビニルとのコポリマーであるＥｓｃｏｒｅｎｅ  ＵＬ−７５２０（Ｅｘｘｏｎ）が挙げられる。
【００２３】
市販のＥＶＡ樹脂の他の例は、Ａｉｒ  Ｐｒｏｄｕｃｔｓ  ＆  Ｃｈｅｍｉｃａｌｓ，Ｉｎｃ．，Ａｌｌｅｎｔｏｗｎ，ＰａからＡＩＲＦＬＥＸの商品名で入手可能である。例としては、ＡＩＲＦＬＥＸ４６５（登録商標）（６５％固体）およびＡＩＲＦＬＥＸ７２００（登録商標）（７２〜７４％固体）が挙げられる。別の適切なＥＶＡエマルジョンポリマーは、高度な固体であり、カルボキシル化されている、カルボキシル基で部分的に官能基化されたＥＶＡポリマーである、ＡＩＲＦＬＥＸ４２６（登録商標）である。ＡＩＲＦＬＥＸブランドのＥＶＡエマルジョンポリマーは、約５重量％までのポリビニルアルコール（ＰＶＯＨ）および／または、いくつかの調合物において、非イオン性界面活性剤で安定化されることが考えられる。エチレン酢酸ビニルコポリマーはまた、Ｄｕｒ−ｏ−ｓｅｔ  Ｅ−２００およびＥ−２３０としても公知であり、Ｎａｔｉｏｎａｌ  Ｓｔａｒｃｈ  ａｎｄ  Ｃｈｅｍｉｃａｌ  Ｃｏｍｐａｎｙから入手可能である。
【００２４】
別の実施形態において、結合剤は、ビニルアルコールポリマーである。ビニルアルコールポリマーとしては、酢酸ビニルおよびハロゲン化ビニルに関して上記された、ビニルアルコールのホモポリマーならびにビニルアルコールのコポリマーおよびターポリマーならびにコポリマーが挙げられる。ポリビニルアルコールは、商標名ＡｉｒｖｏｌでＡｉｒ  Ｐｒｏｄｕｃｔｓから市販されており、そしてＣｅｌｖｏｌとしてのＣｅｌａｎｅｓｅを形成する。
【００２５】
１つの実施形態において、結合剤は、ポリウレタンである。ポリウレタンは、代表的に、以下の成分：（Ａ）１分子当たり少なくとも２つのイソシアネート（−ＮＣＯ）官能基を有するポリイソシアネート、（Ｂ）少なくとも１つのイソシアネート反応基（たとえば、少なくとも２つの水酸基またはアミンを有するポリオール）との反応生成物である。適切なポリイソシアネートとしては、ジイソシアネートモノマーおよびオリゴマーが挙げられる。脂肪族ポリイソシアネートとしては、１，６−ヘキサメチレンジイソシアネート（ＨＭＤＩ）およびそのイソシアヌル酸含有誘導体；脂環式ポリイソシアネート（例えば、４，４’−メチレンビス（シクロヘキシルイソシアネート）（Ｈ１２  ＭＤＩ）、シクロヘキサン１，４−ジイソシアネートおよびそのイソシアヌル酸誘導体）；芳香族ポリイソシアネート（例えば、４，４’−ジフェニルメタンジイソシアネート（ＭＤＩ）、キシレンジイソシアネート（ＸＤＩ）、トルエンジイソシアネート（ＴＤＩ）、イソホロンジイソシアネート（ＩＰＤＩ）、１，５−ナフタレンジイソシアネート（ＮＤＩ）、４，４’，４”−トリフェニルメタンジイソシアネート、およびイソシアヌル酸含有誘導体）が挙げられる。ポリイソシアネートの混合物または反応生成物が、使用され得る。ポリイソシアネートは、これらのジイソシアネートの反応生成物（イソシアヌル酸、尿素、アロファン酸、ビウレット、カルボジイミド、およびウレトンイミン（ｕｒｅｔｏｎｉｍｉｎｅ）全体を含む）を含む。
【００２６】
ポリイソシアネートの例としては、エチレンジイソシアネート、１，４−テトラメチレンジイソシアネート、１，６−ヘキサメチレンジイソシアネート（ＨＤＩ）、１，１２−ドデカンジイソシアネート、シクロブタン、１，３−ジイソシアネート、１−イソシアナト−３，３，５−トリメチル−５−イソシアナトメチルシクロヘキサン、ビス（４−イソシアナトシクロヘキシル）メタン、イソホロンジイソシアネート（ＩＰＤＩ）、ビス（４−イソシアナトシクロヘキソ）メタン；４，４’−メチレン−ジシクロヘキシルジイソシアネート；１，６−ジイソシアナト−２，２，４，４−テトラメチルヘキサン；１，６−ジイソシアナト−２，４，４−トリメチルヘキサン；シクロヘキサン−１，４−ジイソシアネート；などが挙げられる。Ｍｉｌｅｓ  Ｉｎｃ．製のＤｅｓｍｏｄｕｒ  Ｈ（登録商標）は、５０％のＮＣＯ含量を有するＨＤＩとして記載され、そしてＭｉｌｅｓ  Ｉｎｃ．製のＤｅｓｍｏｄｕｒ  Ｗは、３２％のＮＣＯを含むビス（４−イソシアナト−シクロヘキシル）メタンとして記載される。
【００２７】
別の実施形態において、イソシアネート反応基は、ポリオールである。ポリオール（Ｂ）は、ポリウレタン製造において通常見出されるポリオールから選択され得る。これらとしては、ヒドロキシ含有ポリエステルまたはヒドロキシ末端ポリエステル、ポリエーテル、ポリカーボネート、ポリチオエステル、ポリオレフィン、およびポリエステルアミドが挙げられる。適切なポリエステルポリオールとしては、エチレングリコール、プロピレングリコール、ジエチレングリコール、ネオペンチルグリコール、１，４−ブタンジオール、フランジメタノール、ポリエーテルジオール、またはこれらの混合物と、ジカルボン酸またはこれらのエステル形成誘導体とのヒドロキシ末端反応生成物が挙げられる。ラクトン（例えば、カプロラクトン）の重合によって得られるポリエステルもまた、使用され得る。
【００２８】
ポリウレタン反応に有用なポリエーテルポリオールは、エチレンオキシド、プロピレンオキシドまたはテトラヒドロフラン、またはこれらの混合物を含む環状オキシドの重合によって得られる生成物を含む。ポリエーテルポリオールとしては、ポリオキシプロピレン（ＰＰＯ）ポリオール、ポリオキシエチレン（ＰＥＯ）ポリオール、ポリ（オキシエチレン−コ−オキシプロピレン）ポリオール、ポリオキシテトラメチレン（ＰＴＭＯ）ポリオールが挙げられる。
【００２９】
ポリウレタン反応に有用なポリカーボネートポリオールとしては、ジオール（例えば、１，３−プロパンジオール、１，４−ブタンジオール、１，５−ペンタンジオール、１，６−ヘキサンジオール、ジエチレングリコール）を、炭酸ジアリール（例えば、炭酸ジフェニル）、またはホスゲン、または脂肪族カーボネート、または脂環式カーボネートと反応させることによって得られる反応生成物によって代表される生成物が挙げられる。市販のポリカーボネートジオールとしては、Ｄｕｒａｃａｒｂ  １２０シリーズの脂肪族ジオールおよびＤｕｒｏｃａｒｂ  １４０シリーズの脂環式ジオール（両方とも、ＰＰＧ  Ｉｎｄｕｓｔｒｉｅｓ）が挙げられる。
【００３０】
別の実施形態において、（Ｂ）イソシアネート反応基は、イオン型、イオン前駆物質型、または非イオン型の反応基であり得る。イソシアネート反応基としては、活性水素（例えば、ジオール、ポリオール、ジアミン、およびポリアミン）を含む化合物が挙げられる。イソチオシアネート反応性基としては、アニオン型およびカチオン型が挙げられる。アニオン型としては、ジヒドロキシカルボン酸（例えば、α，α−ジメチルプロピオン酸（ＤＭＰＡ））、ジアミノカルボン酸（例えば、１−カルボキシ，１，５−ジアミノペンタン、および２−（アミノエチル）アミノエチルカルボン酸）；およびスルホン酸ジアミンが挙げられる。親水性基のアニオン型は、スルホ基、スルフェート基、チオスルファト基、ホスホ基、ホスホノ基、ホスファト基、またはカルボキシル基の塩を容易に形成する基であり得る。カチオン型についての例としては、３級アミノ基あるいは４級アンモニウム基、４級ホスホニウム基または３級スルホニウム塩基のような塩を容易に形成する前駆物質が挙げられる。
【００３１】
イオン性前駆物質の基および２つ以上のイソシアネート反応基を含む化合物の特定の例としては、トリエタノールアミン、Ｎ−メチルジエタノールアミン、ならびにこれらのオキシアルキル化生成物およびポリエステル化生成物、トリメチルプロパン一リン酸およびトリメチルプロパン一硫酸、ビス−ヒドロキシメチル−ホスホン酸、ジアミノカルボン酸（リジン、シスチン、３，５−ジアミノ安息香酸、２，６−ジヒドロキシ安息香酸を含む）ならびにジヒドロキシアルカン酸（２，２−ジメチロールプロピオン酸を含む）が挙げられる。
【００３２】
親水性基が、ポリウレタンを調製する際に反応されない場合、この親水性基に対する中和化合物が、反応に添加され得る。三級アミンのようなアミンまたはアンモニア（例えば、トリエチルアミン、トリエタノールアミン、またはＮ−メチルモルホリン）、およびジエチルアミンまたはトリエチルアミンは、カルボキシル基を中和する際に有効であり、そしてポリウレタン上に中和されたアニオン性親水性部位を生じる。１つの実施形態では、鎖エキステンダーは、水性媒体の存在下で過剰のイソシアネート基または利用可能なイソシアネート基と反応し、そして高分子量のポリウレタン水性分散物を導く。水性媒体中でのさらなる重合のために適切な鎖エキステンダーは、当該分野で周知である。選り抜きの例としては、エチレンジアミン、ジエチレントリアミン、トリエチレンテトラアミン、プロピレンジアミン、ブチレンジアミン、ヘキサメチレンジアミン、シクロへキシレンジアミン、ピペラジン、トリレンジアミン、キシリレンジアミンおよびイソホロンジアミンが挙げられる。
【００３３】
有用なポリウレタンとしては、芳香族ポリエーテルポリウレタン、脂肪族ポリエーテルポリウレタン、芳香族ポリエステルポリウレタン、脂肪族ポリエステルポリウレタン、芳香族ポリカプロラクタムポリウレタン、および脂肪族ポリカプロラクタムポリウレタンが挙げられる。特に有用なポリウレタンとしては、芳香族ポリエーテルポリウレタン、脂肪族ポリエーテルポリウレタン、芳香族ポリエステルポリウレタン、および脂肪族ポリエステルポリウレタンが挙げられる。
【００３４】
市販のポリウレタンの例としては、以下が挙げられる：Ｓａｎｃｕｒｅ２７１０（登録商標）および／またはＡｖａｌｕｒｅ  ＵＲ  ４４５（登録商標）（これは、ポリプロピレングリコールと、イソホロンジイソシアネートと、２，２−ジメチルプロピオン酸との等価なコポリマーであり、国際命名法化粧品成分名（Ｉｎｔｅｒｎａｔｉｏｎａｌ  Ｎｏｍｅｎｃｌａｔｕｒｅ  Ｃｏｓｍｅｔｉｃ  Ｉｎｇｒａｄｉｅｎｔ  ｎａｍｅ）「ＰＰＧ−１７／ＰＰＧ−３４／ＩＰＤＩ／ＤＭＰＡコポリマー」を有する）、Ｓａｎｃｕｒｅ  ８７８（登録商標）、Ｓａｎｃｕｒｅ  ８１５（登録商標）、Ｓａｎｃｕｒｅ  １３０１（登録商標）、Ｓａｎｃｕｒｅ  ２７１５（登録商標）、Ｓａｎｃｕｒｅ  １８２８（登録商標）、Ｓａｎｃｕｒｅ  ２０２６（登録商標）、Ｓａｎｃｕｒｅ  １８１８（登録商標）、Ｓａｎｃｕｒｅ  ８５３（登録商標）、Ｓａｎｃｕｒｅ  ８３０（登録商標）、Ｓａｎｃｕｒｅ  ８２５（登録商標）、Ｓａｎｃｕｒｅ  ７７６（登録商標）、Ｓａｎｃｕｒｅ  ８５０（登録商標）、Ｓａｎｃｕｒｅ  １２１４０（登録商標）、Ｓａｎｃｕｒｅ  １２６１９（登録商標）、Ｓａｎｃｕｒｅ  ８３５（登録商標）、Ｓａｎｃｕｒｅ  ８４３（登録商標）、Ｓａｎｃｕｒｅ  ８９８（登録商標）、Ｓａｎｃｕｒｅ  ８９９（登録商標）、Ｓａｎｃｕｒｅ  １５１１（登録商標）、Ｓａｎｃｕｒｅ  １５１４（登録商標）、Ｓａｎｃｕｒｅ  １５１７（登録商標）、Ｓａｎｃｕｒｅ  １５９１（登録商標）、Ｓａｎｃｕｒｅ  ２２５５（登録商標）、Ｓａｎｃｕｒｅ  ２２６０（登録商標）、Ｓａｎｃｕｒｅ  ２３１０（登録商標）、Ｓａｎｃｕｒｅ  ２７２５（登録商標）、およびＳａｎｃｕｒｅ  １２４７１（登録商標）（これらの全ては、Ｎｏｖｅｏｎ，Ｃｌｅｖｅｌａｎｄ，Ｏｈｉｏから市販されている）、Ｂａｙｈｙｄｒｏｌ  ＤＬＮ（Ｂａｙｅｒ  Ｃｏｒｐ．，ＭｃＭｕｒｒａｙ，Ｐａ．から市販されている）、Ｂａｙｈｙｄｒｏｌ  ＬＳ−２０３３（Ｂａｙｅｒ  Ｃｏｒｐ．）、Ｂａｙｈｙｄｒｏｌ  １２３（Ｂａｙｅｒ  Ｃｏｒｐ．）、Ｂａｙｈｙｄｒｏｌ  ＰＵ４０２Ａ（Ｂａｙｅｒ  Ｃｏｒｐ．）、Ｂａｙｈｙｄｒｏｌ  １１０（Ｂａｙｅｒ  Ｃｏｒｐ．）、Ｗｉｔｃｏｂｏｎｄ  Ｗ−３２０（Ｗｉｔｃｏ  Ｐｅｒｆｏｒｍａｎｃｅ  Ｃｈｅｍｉｃａｌｓから市販されている）、Ｗｉｔｃｏｂｏｎｄ  Ｗ−２４２（Ｗｉｔｃｏ  Ｐｅｒｆｏｒｍａｎｃｅ  Ｃｈｅｍｉｃａｌｓ）、Ｗｉｔｃｏｂｏｎｄ  Ｗ−１６０（Ｗｉｔｃｏ  Ｐｅｒｆｏｒｍａｎｃｅ  Ｃｈｅｍｉｃａｌｓ）、Ｗｉｔｃｏｂｏｎｄ  Ｗ−６１２（Ｗｉｔｃｏ  Ｐｅｒｆｏｒｍａｎｃｅ  Ｃｈｅｍｉｃａｌｓ）、Ｗｉｔｃｏｂｏｎｄ  Ｗ−５０６（Ｗｉｔｃｏ  Ｐｅｒｆｏｒｍａｎｃｅ  Ｃｈｅｍｉｃａｌｓ）、ＮｅｏＲｅｚ  Ｒ−６００（Ａｖｅｃｉａ（旧Ａｖｅｃｉａ  Ｒｅｓｉｎｓ）から市販されている、イソホロンジアミンで伸長したポリテトラメチレンエーテルウレタン）、ＮｅｏＲｅｚ  Ｒ−９４０（Ａｖｅｃｉａ  Ｒｅｓｉｎｓ）、ＮｅｏＲｅｚ  Ｒ−９６０（Ａｖｅｃｉａ  Ｒｅｓｉｎｓ）、ＮｅｏＲｅｚ  Ｒ−９６２（Ａｖｅｃｉａ  Ｒｅｓｉｎｓ）、ＮｅｏＲｅｚ  Ｒ−９６６（Ａｖｅｃｉａ  Ｒｅｓｉｎｓ）、ＮｅｏＲｅｚ  Ｒ−９６７（Ａｖｅｃｉａ  Ｒ���ｓｉｎｓ）、ＮｅｏＲｅｚ  Ｒ−９７２（Ａｖｅｃｉａ  Ｒｅｓｉｎｓ）、ＮｅｏＲｅｚ  Ｒ−９４０９（Ａｖｅｃｉａ  Ｒｅｓｉｎｓ）、ＮｅｏＲｅｚ  Ｒ−９６３７（Ａｖｅｃｉａ）、ＮｅｏＲｅｚ  Ｒ−９６４９（Ａｖｅｃｉａ  Ｒｅｓｉｎｓ）、およびＮｅｏＲｅｚ  Ｒ−９６７６（Ａｖｅｃｉａ  Ｒｅｓｉｎｓ）。
【００３５】
特に有用なポリウレタンは、脂肪族ポリエーテルポリウレタンである。このような脂肪族ポリエーテルポリウレタンの例としては、Ｓａｎｃｕｒｅ  ２７１０（登録商標）および／またはＡｖａｌｕｒｅ  ＵＲ  ４５５（登録商標）、Ｓａｎｃｕｒｅ  ８７８（登録商標）、ＮｅｏＲｅｚ  Ｒ−６００、ＮｅｏＲｅｚ  Ｒ−９６６、ＮｅｏＲｅｚ  Ｒ−９６７、およびＷｉｔｃｏｂｏｎｄ  Ｗ−３２０が挙げられる。
【００３６】
１つの実施形態では、結合剤は、ポリエステルポリウレタンである。これらの結合剤の例としては、以下が挙げられる：Ｓａｎｎｃｏｒ社より、商品名「Ｓａｎｃｕｒｅ  ２０６０」（ポリエステル−ポリウレタン）、「Ｓａｎｃｕｒｅ  ２２５５」（ポリエステル−ポリウレタン）、「Ｓａｎｃｕｒｅ  ８１５」（ポリエステル−ポリウレタン）、「Ｓａｎｃｕｒｅ  ８７８」（ポリエステル−ポリウレタン）および「Ｓａｎｃｕｒｅ  ８６１」（ポリエステル−ポリウレタン）で販売されている結合剤、Ａｖｅｃｉａ（旧Ｚｅｎｅｃａ  Ｒｅｓｉｎｓ）社により、商品名「Ｎｅｏｒｅｚ  Ｒ−９７４」（ポリエステル−ポリウレタン）、「Ｎｅｏｒｅｚ  Ｒ−９７２」（ポリエステル−ポリウレタン）、「Ｎｅｏｒｅｚ  Ｒ−９６４９」（ポリエステル−ポリウレタン）、および「Ｎｅｏｒｅｚ  Ｒ−９６７９」（ポリエステル−ポリウレタン）で販売されている結合剤、ならびにＡｖｅｃｉａ社により、商品名「Ｎｅｏｃｒｙｌ  ＸＫ−９０」および「Ｎｅｏｃｒｙｌ  Ａ  ５０９０」で販売されるアクリルコポリマー分散物。
【００３７】
１つの実施形態では、この結合剤は、脂肪族ウレタンアクリレートであり得る。これらの材料は、例えば、Ｅｂｅｃｒｙｌ（登録商標）８８０６（１５０°Ｆで、約２，０００の平均分子量および約１０，５００センチポイズの粘度を有し、そしてＲａｄｃｕｒｅ  Ｓｐｅｃｉａｌｔｉｅｓ，Ｉｎｃ．により製造および販売される）、ならびにＰｈｏｔｏｍｅｒ（登録商標）６２１０（約１６０°Ｆで、約１４００の分子量および約１５００センチポイズの粘度を有し、そしてＨｅｎｋｅｌ  Ｃｏｒｐｏｒａｔｉｏｎにより製造および販売される脂肪族ウレタンアクリレートオリゴマー）のようなオリゴマーである。
【００３８】
別の実施形態では、結合剤は、ポリアクリル樹脂またはポリメタクリル樹脂である。本明細書中で用いられる場合、「ポリアクリル」は、ポリアクリレート、ポリアクリル酸、またはポリアクリルアミドを含む、そして「ポリメタクリル」は、ポリメタクリレート、ポリメタクリル酸、またはポリメタクリルアミドを含む。これらの樹脂としては、アクリル酸、アクリル酸エステル、アクリルアミド、メタクリル酸、メタクリル酸エステル、およびメタクリルアミドから誘導された樹脂が挙げられる。アクリル酸エステルおよびメタクリル酸エステルは、一般的に、ペンダント基に１個〜約３０個、または１個〜約１８個、２個〜約１２個の炭素原子を含む。
【００３９】
市販のポリアクリルおよびポリメタクリルの例としては、以下が挙げられる：Ｇｅｌｖａ（登録商標）２４９７（Ｍｏｎｓａｎｔｏ  Ｃｏ．，Ｓｔ．Ｌｏｕｉｓ、Ｍｏから市販される）、Ｄｕｒａｐｌｕｓ（登録商標）２（Ｒｏｈｍ  ＆  Ｈａａｓ  Ｃｏ．，Ｐｈｉｌａｄｅｌｐｈｉａ，Ｐａから市販される）、Ｊｏｎｃｒｙｌ（登録商標）９５（Ｓ．Ｃ．Ｊｏｈｎｓｏｎ  Ｐｏｌｙｍｅｒ，Ｓｔｕｒｔｅｖａｎｔ，Ｗｉｓ．から市販される）、ＳＣＸ−１５３７（Ｓ．Ｃ．Ｊｏｈｎｓｏｎ  Ｐｏｌｙｍｅｒ）、ＳＣＸ−１９５９（Ｓ．Ｃ．Ｊｏｈｎｓｏｎ  Ｐｏｌｙｍｅｒ）、ＳＣＸ−１９６５（Ｓ．Ｃ．Ｊｏｈｎｓｏｎ  Ｐｏｌｙｍｅｒ）、Ｊｏｎｃｒｙｌ（登録商標）５３０（Ｓ．Ｃ．Ｊｏｈｎｓｏｎ  Ｐｏｌｙｍｅｒ）、Ｊｏｎｃｒｙｌ（登録商標）５３７（Ｓ．Ｃ．Ｊｏｈｎｓｏｎ  Ｐｏｌｙｍｅｒ）、Ｇｌａｓｃｏｌ  ＬＳ２０（Ａｌｌｉｅｄ  Ｃｏｌｌｉｄｓ，Ｓｕｆｆｏｌｋ，Ｖａ．から市販される）、Ｇｌａｓｃｏｌ  Ｃ３７（Ａｌｌｉｅｄ  Ｃｏｌｌｉｄｓ）、Ｇｌａｓｃｏｌ  ＬＳ２６（Ａｌｌｉｅｄ  Ｃｏｌｌｉｄｓ）、Ｇｌａｓｃｏｌ  ＬＳ２４（Ａｌｌｉｅｄ  Ｃｏｌｌｉｄｓ）、Ｇｌａｓｃｏｌ  ＬＥ４５（Ａｌｌｉｅｄ  Ｃｏｌｌｉｄｓ）、Ｃａｒｂｏｓｅｔ（登録商標）ＣＲ７６０（Ｎｏｖｅｏｎ，Ｃｌｅｖｅｌａｎｄ，Ｏｈｉｏから市販される）、Ｃａｒｂｏｓｅｔ（登録商標）ＣＲ７６１（Ｎｏｖｅｏｎ）、Ｃａｒｂｏｓｅｔ（登録商標）ＣＲ７６３（Ｎｏｖｅｏｎ）、Ｃａｒｂｏｓｅｔ（登録商標）ＣＲ７６５（Ｎｏｖｅｏｎ）、Ｃａｒｂｏｓｅｔ（登録商標）１９Ｘ２（Ｂ１ＦＧｏｏｄｒｉｃｈ）、Ｃａｒｂｏｓｅｔ（登録商標）ＸＬ２８（Ｎｏｖｅｏｎ）、Ｈｙｃａｒ  ２６０８４（Ｎｏｖｅｏｎ）、Ｈｙｃａｒ  ２６０９１（Ｎｏｖｅｏｎ）、Ｃａｒｂｏｂｏｎｄ  ２６３７３（Ｎｏｖｅｏｎ）、Ｎｅｏｃｒｙｌ（登録商標）Ａ−６０１（Ａｖｅｃｉａ  Ｒｅｓｉｎｓ，Ｗｉｌｍｉｎｇｔｏｎ，Ｍａｓｓ．から市販されている）、Ｎｅｏｃｒｙｌ（登録商標）Ａ−６１２（Ａｖｅｃｉａ  Ｒｅｓｉｎｓ）、Ｎｅｏｃｒｙｌ（登録商標）Ａ−６０４４（Ａｖｅｃｉａ  Ｒｅｓｉｎｓ）、Ｎｅｏｃｒｙｌ（登録商標）Ａ−６２２（Ａｖｅｃｉａ  Ｒｅｓｉｎｓ）、Ｎｅｏｃｒｙｌ（登録商標）Ａ−６２３（Ａｖｅｃｉａ  Ｒｅｓｉｎｓ）、Ｎｅｏｃｒｙｌ（登録商標）Ａ−６３４（Ａｖｅｃｉａ  Ｒｅｓｉｎｓ）、およびＮｅｏｃｒｙｌ（登録商標）Ａ−６４０（Ａｖｅｃｉａ  Ｒｅｓｉｎｓ）。Ｒｏｈｍ  ａｎｄ  Ｈａａｓから入手可能なビニルアクリル酸コポリマーであるＰｏｌｙｃｏ  ３２２０もまた、結合剤として有用である。
【００４０】
別の実施形態では、結合剤は、エチレンまたはプロピレンおよびアルキルアクリレート、アクリル酸、アルキルアクリル酸、およびその２つ以上の組み合わせからなる群より選択される機能性モノマーから誘導される、熱可塑性コポリマーまたはターポリマーである。１つの実施形態では、この機能性モノマーは、アルキルアクリレート、アクリル酸、アルキルアクリル酸、およびその２つ以上の組み合わせから選択される。１つの実施形態では、結合剤は、エチレンビニルアセテート樹脂、および酸または酸／アクリレート修飾エチレンビニルアセテート樹脂の非存在により特徴付けられる。アルキルアクリレートおよびアルキルアクリル酸中のアルキル基は、代表的に、１〜約８炭素原子、および、１つの実施形態では、１〜約２炭素原子を含む。コポリマーまたはターポリマーの機能的モノマー構成成分は、コポリマー分子またはターポリマー分子の約１〜約１５モル％、および、１つの実施形態では、約１〜約１０モル％の範囲である。例としては、以下が挙げられる：エチレン／メチルアクリレートコポリマー；エチレン／エチルアクリレートコポリマー；エチレン／ブチルアクリレートコポリマー；エチレン／メタクリル酸コポリマー；エチレン／アクリル酸コポリマー；無水物修飾低密度ポリウレタン；無水物修飾直鎖低密度ポリウレタン、およびこれらの２つ以上の混合物。
【００４１】
エチレン酸コポリマーは、商品名Ｎｕｃｒｅｌの下、ＤｕＰｏｎｔから入手可能であり、これもまた用いられ得る。これらとしては、以下が挙げられる：Ｎｕｃｒｅｌ  ０４０７（これは、４重量％のメタクリル酸含有量および１０９℃の融点を有する）、およびＮｕｃｒｅｌ  ０９１０（これは、８．７重量％のメタクリル酸含有量および１００℃の融点を有する）。商品名Ｐｒｉｍａｃｏｒの下、Ｄｏｗ  Ｃｈｅｍｉｃａｌから入手可能であるエチレン／アクリル酸コポリマーもまた有用である。これらとしては、Ｐｒｉｍａｃｏｒ  １４３０（これは、９．５重量％のアクリル酸モノマー含有量、約９７℃の融点および約−７．７℃のＴｇを有する）が挙げられる。商品名ＥＭＡＣの下、Ｃｈｅｖｒｏｎから入手可能であるエチレン／メチルアクリレートコポリマーが用いられ得る。これらとしては、以下が挙げられる：ＥＭＡＣ  ２２０５（これは、２０重量％のメチルアクリレート含量および８３℃の融点を有する）、およびＥＭＡＣ  ２２６８（これは、２４重量％のメチルアクリレート含有量、約７４℃の融点、および約−４０．６℃のＴｇを有する）。
【００４２】
１つの実施形態では、結合剤は、ポリウレタンとポリアクリルとの組み合わせである。この実施形態では、ポリウレタンは、代表的に、コーティング組成物の固体の約１０％〜約９０％、または約２０％〜約８０％、または約３０％〜約７０％の量で存在する。ポリアクリルは、代表的に、コーティング組成物の固体の約１０％〜約９０％、または約２０％〜約８０％、または約３０％〜約７０％の量で存在する。ポリアクリルに対するポリウレタンの比率は、１に対して約０．１〜約９、約０．２５〜約４、または約０．４〜約２．５である。
【００４３】
別の実施形態では、結合剤はポリエステルである。ポリエステルは、上記ポリウレタンを調製するために開示されるものの１つ以上であり得る。別の実施形態では、ポリエステルは、種々のグリコールまたはポリオールから調製され、そして１つ以上の脂肪族カルボン酸または芳香族カルボン酸もまた、フィルム材料として有用である。ポリエチレンテレフタレート（ＰＥＴ）およびＰＥＧＴ（シクロヘキサンジメタノールで修飾したＰＥＴ）は、フィルム形成材料として有用であり、これらは、Ｅａｓｔｍａｎを含む種々の販売元から入手可能である。例えば、Ｋｏｄａｒ  ６７６３は、Ｅａｓｔｍａｎ  Ｃｈｅｍｉｃａｌから入手可能なＰＥＧＴである。ＤｕＰｏｎｔ製の有用な別のポリエステルは、Ｓｅｌａｒ  ＰＴ−８３０７（これは、ポリエチレンテレフタレートである）である。
【００４４】
別の実施形態では、結合剤は、ポリアミドである。有用なポリアミド樹脂としては、一般商品名Ｇｒｉｖｏｒｙ（例えば、ＣＦ６Ｓ、ＣＲ−９、ＸＥ３３０３およびＧ−２１）の下、ＥＭＳ  Ａｍｅｒｉｃａｎ  Ｇｒｉｌｏｎ  Ｉｎｃ．，Ｓｕｍｔｅｒ，ＳＣ．から入手可能である樹脂が挙げられる。Ｇｒｉｖｏｒｙ  Ｇ−２１は、非結晶ナイロンコポリマー（１２５℃のガラス転移温度、９０ｍｌ／１０分のメルトフローインデックス（ＤＩＮ  ５３７３５）、および１５のブレーク（ｂｒｅａｋ）（ＡＳＴＭ  Ｄ６３８）での伸長を有する）である。Ｇｒｉｖｏｒｙ  ＣＦ６５は、ナイロン６／１２フィルムグレード樹脂（１３５℃の融点、５０ｍｌ／１０分のメルトフローインデックス、および３５０％の過剰なブレークでの伸長を有する）である。Ｇｒｉｌｏｎ  ＣＲ９は、別のナイロン６／１２フィルムグレード樹脂（２００℃の融点、２００ｍｌ／１０分のメルトフローインデックス、および２５０％のブレークでの伸長を有する）である。Ｇｒｉｌｏｎ  ＸＥ  ３３０３は、ナイロン６．６／６．１０フィルムグレード樹脂（２００℃の融点、６０ｍｌ／１０分のメルトフローインデックス、および１００％のブレークの伸長を有する）である。他の有用なポリアミド樹脂としては、以下が挙げられる：例えば、Ｕｎｉ−Ｒｅｚ製品ラインの下、Ｕｎｉｏｎ  Ｃａｍｐ  ｏｆ  Ｗａｙｎｅ，Ｎｅｗ  Ｊｅｒｓｅｙから市販されている樹脂、および（Ｖｅｒｓａｍｉｄ製品ラインの下）Ｂｏｓｔｉｋ，Ｅｍｅｒｙ，Ｆｕｌｌｅｒ，Ｈｅｎｋｅｌから入手可能である、ダイマーベースのポリアミド樹脂。他の適切なポリアミドとしては、二量体化植物酸をヘキサメチレンジアミンと縮合することにより作製される樹脂が挙げられる。Ｕｎｉｏｎ  Ｃａｍｐから入手可能なポリアミドの例としては、Ｕｎｉ−Ｒｅｚ  ２６６５；Ｕｎｉ−Ｒｅｚ  ２６２０；Ｕｎｉ−Ｒｅｚ  ２６２３；およびＵｎｉ−Ｒｅｚ  ２６９５が挙げられる。
【００４５】
１つの実施形態では、結合剤はポリスチレンである。ポリスチレンとしては、ホモポリマー、ならびにスチレンと置換スチレン（例えば、α−メチルスチレン）とのコポリマーが挙げられる。スチレンコポリマーおよびスチレンターポリマーの例としては、以下が挙げられる：アクリロニトリル−ブテン−スチレン（ＡＢＳ）；スチレン−アクリロニトリルコポリマー（ＳＡＮ）；スチレンブタジエン（ＳＢ）；スチレン無水マレイン酸（ＳＭＡ）；およびスチレン−メチルメタクリレート（ＳＭＭＡ）；スチレン−アルキルアクリレートなど。有用なスチレンコポリマーの例は、Ｐｈｉｌｌｉｐ  Ｐｅｔｒｏｌｅｕｍ  Ｃｏ．製のＫＲ−１０である。ＫＲ−１０は、スチレンと１，３−ブタジエンとのコポリマーであると考えられる。別の有用なポリスチレンは、スチレンとアルキルアクリレート（ここで、アルキル部分は、１〜６個の炭素原子を有する）とのコポリマーである。ブチルアクリレートは、スチレンのコモノマーとして特に有用である。１つの具体的な、コポリマーの市販されている供給源は、ＢＡＳＦ製の商品名ＡＣＲＯＮＡＬ  Ｓ３１２Ｄ、Ｓ３２０ＤおよびＳ３０５Ｄの下、入手可能なスチレン／ブチルアクリレートコポリマー分散物である。
【００４６】
１つの実施形態では、結合剤は、スチレン−アクリルコポリマーである。このアクリル成分は、上に記載される。１つの実施形態では、アクリルは、アクリル酸でも、アクリルエステルでも、アクリロニトリルでも、それらのメタクリル酸アナログでもよい。これらの樹脂の例としては、以下が挙げられる：Ｍｉｃｒｏｇｅｌ  Ｅ−１００２、Ｅ−２００２、Ｅ−５００２（Ｎｉｐｐｏｎ  Ｐａｉｎｔ  Ｃｏ．，Ｌｔｄ．から入手可能な、スチレンアクリル樹脂エマルジョン）、Ｖｏｎｃｏａｔ  ４００１（Ｄａｉｎｉｐｐｏｎ  Ｉｎｋ  ＆  Ｃｈｅｍｉｃａｌｓ，Ｉｎｃ．から入手可能な、アクリルエマルジョン）、Ｖｏｎｃｏａｔ  ５４５４（Ｄａｉｎｉｐｐｏｎ  Ｉｎｋ  ＆  Ｃｈｅｍｉｃａｌｓ，Ｉｎｃ．から入手可能な、スチレンアクリル樹脂エマルジョン）、ＳＡＥ  １０１４（Ｎｉｐｐｏｎ  Ｚｅｏｎ  Ｃｏ．，Ｌｔｄ．から入手可能な、スチレンアクリル樹脂エマルジョン）、Ｓａｉｖｉｎｏｌ  ＳＫ−２００（Ｓａｉｄｅｎ  Ｃｈｅｍｉｃａｌ  Ｉｎｄｕｓｔｒｙ  Ｃｏ．，Ｌｔｄ．から入手可能な、アクリル樹脂エマルジョン）、Ｎａｎｏｃｒｙｌ  ＳＢＣＸ−２８２１（Ｔｏｙｏ  Ｉｎｋ  Ｍｆｇ．Ｃｏ．，Ｌｔｄ．から入手可能な、シリコーン修飾アクリル樹脂エマルジョン）、Ｎａｎｏｃｒｙｌ  ＳＢＣＸ−３６８９（Ｔｏｙｏ  Ｉｎｋ  Ｍｆｇ．Ｃｏ．，Ｌｔｄ．から入手可能な、シリコーン修飾アクリル樹脂エマルジョン）、＃３０７０（Ｍｉｋｕｎｉ  Ｃｏｌｏｒ  Ｌｉｍｉｔｅｄから入手可能な、メタクリル酸メチルポリマー樹脂エマルジョン）、ＳＧ−６０（Ｇｉｆｕ  Ｃｅｒａｍｉｃ  Ｃｏ．，Ｌｔｄ．から入手可能な、スチレン−アクリル樹脂エマルジョン）、Ｃａｒｂｏｓｅｔ  ＧＡシリーズ１０８６、２１３６、１６０４（Ｎｏｖｅｏｎ（旧Ｂ．Ｆ．Ｇｏｏｄｒｉｃｈ）から入手可能なスチレンアクリル樹脂）；Ｒｈｏｐｌｅｘ  Ｂ−１５Ｐ、Ｐ−５５４またはＰ３７６（ＲｏｈｍおよびＨａａｓから入手可能）、ならびにＧｒａｎｄｏｌ  ＰＰ−１０００（Ｄａｉｎｉｐｐｏｎ  Ｉｎｋ  ＆  Ｃｈｅｍｉｃａｌｓ，Ｉｎｃ．から入手可能な、スチレン−アクリル樹脂エマルジョン）。
【００４７】
（カチオン性ポリマー）
コーティング組成物もまた、カチオン性ポリマーを含む。このカチオン性ポリマーは、水ベースのインク中に酸性色素着色料を固定し、そして色素分散を減少させる。ひとつの実施形態では、このカチオン性ポリマーとしては、エピハロヒドリンとアミンまたはヒドロキシアルキルアミンとの反応から誘導された四級アンモニウムポリマーが挙げられる。別の実施形態では、アミンは、１つ以上のジアルキルアミン、エチレンジアミン、およびポリアルキレンポリアミンである。
【００４８】
カチオン性ポリマーは、カチオン性官能基を有するポリアミド、アミドエピクロロヒドリン樹脂、ポリエチレンイミン、カチオン性官能基を有するポリアクリルアミド、または尿素−ホルムアルデヒド樹脂であり得る。
【００４９】
用語「カチオン性ポリマー」とは、カチオン性官能基を含む任意の水溶性ポリマーを含むことを意味する。例えば、カチオン性ポリマーは、アミド−エピクロロヒドリンポリマー、カチオン性官能基を有するポリアクリルアミド、ポリエチレンイミン、ポリジアルキルアミン、四級ポリカチオン性合成有機ポリマー、カチオン性官能基を有するポリアクリルアミドなどであり得る。
【００５０】
カチオン性ポリマーの例としては、ポリアルキレンイミン（例えば、ポリエチレンイミンおよびポリイソプロピレンイミン）、ポリアミン（例えば、ポリアルキレンポリアミンおよびアミド−エピクロロヒドリン樹脂）、ポリアミドポリアミンエピクロロヒドリン、ポリアミド、水溶性アニリン樹脂およびその塩、ポリチオ尿素およびその塩、水溶性カチオン性アミノ樹脂、ポリビニルピリジンおよびその塩、尿素ホルムアルデヒド樹脂およびカチオン性修飾ポリアクリルアミドが挙げられる。これらのカチオン性ポリマーは、単独かまたはその適切な組み合わせのいずれかで用いられ得る。
【００５１】
このようなカチオン性ポリマーの分子量は、平均分子量に関して、約３，０００〜約１００，０００の範囲内であり得る。１つの実施形態では、分子量は、約５，０００〜約５０，０００の範囲、そしてあるものは、約７，５００〜約２０，０００である。約３，０００未満の分子量を有するカチオン性ポリマーの使用は望ましくはないであろう。なぜならば、水溶性ポリマーの添加の効果は、より低い分子量で低下するからである。他方で、約１００，０００よりも高い分子量を有するカチオン性ポリマーの使用は、望ましくはないであろう。なぜならば、得られた組成物の粘度は、都合の悪い程度まで増加し得るからである。理解されるように、このような効果は、組成物の他の成分に依存して変化し得る。
【００５２】
このようなカチオン性ポリマーの濃度は、所望される場合、適切に決定され得る。１つの実施形態では、カチオン性ポリマーの濃度は、一般的に、コーティング組成物の固体の約０．００１重量％〜約２０重量％、または約０．５重量％〜約１５重量％、または約２重量％〜約１３重量％、または約５重量％〜約１２重量％の範囲内である。
【００５３】
１つの実施形態では、コーティング組成物は、少なくとも２つの水溶性のカチオン性ポリマー、すなわち、（１）重合したジアリルジメチルアンモニウム化合物、および（２）ジメチルアミノエチルアクリレートまたはジメチルアミノエチルメタクリレートと、少なくとも１つのヒドロキシ低級有機アクリレートまたはヒドロキシ低級有機メタクリレートとのコポリマーを含む。１つの実施形態では、ヒドロキシ低級有機アクリレートは、ヒドロキシエチルアクリレート（ＨＥＡ）であり、そして、別の場合、これは、ヒドロキシエチルメタクリレート（ＨＥＭＡ）である。
【００５４】
本発明の実施において有用な水溶性のカチオン性ポリマーとしては、四級アンモニウムポリマー（ポリ四級アンモニウム塩、ポリ四級物（ｐｏｌｙｑｕａｔｓ）および四級ポリマーとして公知である）が挙げられるが、これに限定されない。四級アンモニウムポリマーの非制限的例としては、以下が挙げられる：ポリジアリルジメチルアンモニウム化合物および四級ジメチルアミノエチルアクリレートまたは四級ジメチルアミノエチルメタクリレートと、１以上のヒドロキシ低級有機アクリレートまたはヒドロキシ低級有機メタクリレート（例えば、ヒドロキシエチルアクリレート（ＨＥＡ）およびヒドロキシエチルメタクリレート（ＨＥＭＡ））とのコポリマー。電荷を中性に維持するために、一価の対イオンまたは二価の対イオンであるＺが、各四級アンモニウムの中心と会合する。このような対イオンの非制限的な例としては、ヒドリド（例えば、クロライド）およびジメチルスルフェートアニオンが挙げられる。
【００５５】
本明細書中で用いられる場合、用語「ヒドロキシ低級有機アクリレートまヒドロキシ低級有機メタクリレート」は、アクリル酸エステルまたはメタクリル酸エステル、直鎖または分枝鎖のアルキル、アルケニル、アルキニルであるこのエステル基、あるいは一級炭素または二級炭素の少なくとも１つのヒドロキシ基で置換された、１〜約６個の炭素原子を含むエーテル基をいう。このような基の非制限的な例としては、ヒドロキシ置換されたメチル基、エチル基、プロピル基、ビニル基、アリル基およびプロピニル基が挙げられる。
【００５６】
１つの実施形態では、水溶性のカチオン性ポリマーは、低分子量ポリマー、中間分子量ポリマー、または高分子量ポリマーとして、Ｃｉｂａ  Ｇｅｉｇｙから入手可能な、ポリ（ジアリルジメチルアンモニウムクロライド）（ＰＤＡＤＭＡＣ）である。ＰＤＡＤＭＡＣ中のクロライドイオンは、例えば、ポリマーを適切な溶媒に溶解して、そしてこの溶液を、イオン交換樹脂に通すことにより、異なる一価対イオンまたは二価対イオンに交換され得る。別の実施形態では、水溶性のカチオン性ポリマーは、ポリ（ジアリルジメチルアンモニウムジメチルスルフェート）である。ポリ（ジアリル−ジメチルアンモニウムクロライド）ポリマーの１つの例を以下に示す：
【００５７】
【化１】
2004538187.tif 000006
他の有用な水溶性のカチオン性ポリマーとしては、以下が挙げられる：四級ジメチルアミノエチルアクリレートまたは四級ジメチルアミノエチルメタクリレートと、以下の一般式（Ｉ）を有する、１つ以上のヒドロキシ低級有機アクリレートまたはヒドロキシ低級有機メタクリレートとのコポリマー：
【００５８】
【化２】
2004538187.tif 000007
ここで、Ｒ１は、水素またはメチルであり；（Ｒ２）−ＯＨおよび（Ｒ３）−ＯＨは、独立して、１°炭素または２°炭素のヒドロキシル基で置換された低級アルキル、アルケニル、アルキニルまたはエーテルであり；ａ＞０；ｂ≧０；ｃ≧０、ただし、ｂおよびｃは両方とも０ではなく；そしてＺは、アニオン性対イオンである。このようなカチオン性ポリマーは、共に譲渡された米国特許第６，１５３，２８８号により詳細に開示され、その開示の全体は、カチオン性ポリマーに関する技術およびインク受容性組成物およびインク受容性コーティング製品に関する技術について、本明細書中で参考として援用される。
【００５９】
式（Ｉ）の水溶性のカチオン性ポリマーは、個々のモノマーが、ブロック中の固定された配列（例えば、ＡＢＡＢＡＢ．．．）において、ヘッド対ヘッドで重合されるか、ヘッド対テールで重合されるか、ランダムに重合されるか、または何か別の様式で重合されるかに依存して、種々の幾何を有し得る。本明細書中に提示される式により意図される、モノマーの特定の幾何学的配置はない。
【００６０】
四級ジメチルアミノエチルアクリレートまたは四級ジメチルアミノエチルメタクリレートと、１つ以上のヒドロキシ低級アルキルアクリレートまたはヒドロキシ低級アルキルメタクリレートとのコポリマーは、標準的な重合技術（例えば、フリーラジカル重合）を用いて調製される。従って、四級ジメチルアミノエチルアクリレート（ＤＭＡＥＡ）と、ヒドロキシエチルアクリレートと、ヒドロキシエチルメタクリレートとのターポリマーは、フリーラジカル開始剤の存在下でモノマーの混合物を加熱することによってか、必要に応じて、反応混合物への、モノマーおよび／または開始剤の添加の割合を変化させることによって、容易に作製される。しかし１つの非制限的な例として、ＨＥＡと、ＨＥＭＡと、四級ＤＭＡＥＡ（対イオンとしてＤＭＳを有する）とのターポリマーは、平均して、約１８から３７個のＨＥＡモノマー単位、５２〜７４個のＨＥＭＡモノマー単位、および約５〜１７個の四級ＤＭＡＥＡモノマー単位を含み得る。
【００６１】
有用なカチオン性ポリマーとしては、四級アンモニウム化合物、リン脂質およびポリ四級ポリマーが挙げられるが、これらに限定されない。１つの実施形態では、カチオン性ポリマーは、ポリ四級セルロースポリマーである。１つの実施形態では、カチオン性ポリマーはリン脂質であり、そしてあるものは、リン脂質は、リノールアミドプロピルホスホチジルＰＧジモニウムクロライドであり、これは、以下の一般式（ＩＩ）を有する：
【００６２】
【化３】
2004538187.tif 000008
ここで、Ｒ＝リノールアミドプロピル、およびｘ＋ｙ＝３、ｘ≧１およびｙ≧１。このリン脂質は、商品名ＰＨＯＳＰＨＯＬＩＰＩＤ  ＥＦＡの下で、ＭＯＮＡから市販されている。
【００６３】
１つの実施形態では、四級アンモニウムポリマーは、商品名ＰＯＬＹＱＵＡＴＥＲＮＩＵＭ−１０の下、ＡＭＥＲＣＨＯＬから市販されている、ポリ四級セルロールポリマーである。以前のカチオン性ポリマーは、米国特許第６，０９３，４４７号に開示され、この開示は、カチオン性ポリマーに関する教示について、本明細書中で参考として援用される。
【００６４】
１つの実施形態では、２つ以上のカチオン性ポリマーのブレンドが、組成物が用いられ得る異なる色の色素の数を増加させるために用いられる。１つの実施形態では、２つのカチオン性ポリマーが、ポリ四級アンモニウム化合物およびリン脂質を含む。１つの実施形態では、２つの化合物の比率は、約１０：１から約１：１０のリン脂質対ポリ四級物化合物、および、あるものは、約８：１〜約１０：１である。
【００６５】
別の実施形態では、ポリ（ジメチルアミン−コ−エピクロロヒドリン）のようなカチオン性ポリマーは、本発明におけるカチオン性ポリマーとして利用され得る。このカチオン性ポリマーを、以下の式で示す：
【００６６】
【化４】
2004538187.tif 000009
（接着促進剤）
一実施形態において、このコーティング組成物は、接着促進剤を含む。一実施形態において、この接着促進剤は、コーティング組成物中に、このコーティング組成物の固形物の、約０．５重量％〜約１５％、または約１重量％〜約１０重量％、または約２重量％〜約５重量％の量で存在する。
【００６７】
一実施形態において、この接着促進剤は、ポリアルキレンイミンまたはヒドロキシアルキル化ポリアルキレンイミンの少なくとも１つである。一実施形態において、この接着促進剤は、ポリアミン化合物であり、これらとしては、例えば、トリエチレンテトラミン、テトラエチレンペンタミン、ペンタエチレンヘキサミン、トリプロピレンテトラミンなどのポリアルキレンポリアミン類が挙げられる。適切なポリアルキレンイミン化合物としては、例えば、ポリエチレンイミンおよびポリプロピレンイミンが挙げられる。このポリエチレンイミンは、一般的に、エチレンイミンの重合により生成され、そして完全に直鎖の構造を有さなくても良いが、代わりに、１級、２級および３級のアミノ窒素原子を含む分枝構造を有し得る。しかし、任意のポリアルキレンイミン種（直鎖または分枝のいずれか）または１つ以上の窒素を含有する複素環を含む種さえも、効果的に使用され得る。
【００６８】
ポリエチレンイミンは、Ｎ−ＣＨ２−ＣＨ２−Ｎの繰り返し単位を有するポリマーとして同定され、そしてホモポリマーでも、エチレンオキシドまたはエピクロロヒドリンとポリエチレンイミンとの反応により形成されるポリマーでもよい。これらの化合物は、不飽和もアジリジン環も有さないカチオンポリマーであり、そして広い範囲の分子量で使用され得る。ポリ（アルキレンイミン）は、約４００〜約７５０，０００の重量平均分子量を有し得る。有用なポリ（アルキレンイミン）化合物の例は、多くの販売元から市販されており、これらとしては、ＢＡＳＦ  Ｃｏｒｐｏｒａｔｉｏｎから入手可能なＰＯＬＹＭＩＮ  ポリ（エチレンイミン）およびＬＵＰＡＳＯＬ  ポリ（エチレンイミン）が挙げられる。市販のポリアルキレンイミンは、ＰＯＬＹＭＩＮ  Ｐ（登録商標）（約１０，０００〜約１００，０００の分子量を有するポリエチレンイミン）（ＢＡＳＦ  Ａｋｔｉｅｎｇｅｓｅｌｌｓｃｈａｆｔから入手可能）である。別の市販のポリアルキレンイミンは、Ｌｕｐａｓｏｌ  ＳＣ  ６１Ｂ（３５〜４０％の固形物、ｐＨ１２、および１１０，０００の数平均分子量計算値を有する）である。
【００６９】
さらなる有用な接着促進剤としては、以下の一般式（ＩＩＩ）：
【００７０】
【化５】
2004538187.tif 000010
を有する有機官能性シランが挙げられ、
式中、Ｒ１、Ｒ２、およびＲ３は、アルコキシ基およびアルキル基からなる群から選択され、ただし少なくとも１つのアルコキシ基が存在し、ｎは、０〜４の整数であり、そしてＹは、クロロ、メタクリルオキシ、アミノ、グリシドキシおよびメルカプトのうちの１つであり得る有機官能基である。有用なシランカップリング剤としては、例えば、γ−アミノプロピルトリメトキシシラン、ビニルトリエトキシシラン、ビニルトリス（β−メトキシエトキシ）−シラン、ビニルトリアセトキシシラン、γ−メタクリロキシプロピルトリメトキシ（ｍｅｔｈａｃｒｙｌｏｘｙｐｒｏｐｙｌｔｒｉｍｅｔｈｙｏｘｙ）シラン、γ−（β−アミノエチル）アミノプロピルトリメトキシシランなどが挙げられる。シラン接着促進剤は、全組成の０．５重量％〜１５重量％のレベルで存在し得、そして一実施形態では、約４重量％〜約１０重量％である。
【００７１】
さらなる接着促進剤としては、式（ＩＶ）：
【００７２】
【化６】
2004538187.tif 000011
の繰り返し単位を含むアルコキシシランポリアルキレン−イミンが挙げられ、
式中、Ｒ５は、別の窒素原子への結合を表し、そしてＲ４は、別の炭素原子または水素原子への結合を表し；ａは、１〜８であり；ｂは、１〜８であり；ｃは、１〜６であり；Ｒ１、Ｒ２およびＲ３の少なくとも１つは、Ｃ１〜Ｃ６アルコキシ基であり、アルコキシ基ではないＲ１、Ｒ２およびＲ３のいずれかがＣ１〜Ｃ６アルキル基であり、そしてｐが１以上であり、そしてｘが１〜５０である。
【００７３】
一実施形態において、このアルコキシシランポリアルキレンイミンは、ｃが３であるものであり、そしてこのような化合物の具体例としては、ジメトキシメチルシリルプロピル−ポリエチレン−イミン（本明細書中以下ではＤＭＭＳＰ−ＰＥＩ）、トリメトキシ−シリルプロピル−ポリエチレン−イミン（本明細書中以下ではＴＭＳＰ−ＰＥＩ）、およびトリメトキシシリルプロピル−ジエチレントリアミン（本明細書中以下ではＴＭＳＰ−ＤＥＴＡ）が挙げられる。
【００７４】
ＴＭＳＰ−ＤＥＴＡにおいて、ａ＝２およびｂ＝２およびｘ＝１、ｃ＝３およびｐ＝１ならびにＲ５＝ＮＨ２およびＲ４＝Ｈである。ＴＭＳＰ−ＤＥＴＡは、１つのＳｉ原子および３つの窒素原子、ならびに２４５の分子量を有する。
【００７５】
ＤＭＭＳＰ−ＰＥＩにおいて、ｘ＝７およびｐ＝４およびａ＝２およびｂ＝２およびｃ＝３である。ＤＭＭＳＰ−ＰＥＩは、７つの窒素原子毎に１つのＳｉ、４つのＳｉ官能基（すなわち、１分子あたり４個のＳｉ原子）および２０００の分子量を有する。Ｓｉ基を有する窒素はまた塩素対イオンを有する。
【００７６】
ＴＭＳＰ−ＰＥＩにおいて、その式は、Ｒ１＝Ｒ２＝Ｒ３＝メトキシである以外は、ＤＭＭＳＰ−ＰＥＩと同じである。
【００７７】
本発明において接着促進剤として使用されるアルコキシシランポリアルキレン−イミンは、水溶性であり、一実施形態では、約１０，０００を超えない分子量を有する。一実施形態において、ｐは、５０を超えず、例えば、１〜約５０の範囲、１〜約１０の範囲、および１〜４の範囲である。一実施形態において、ｘは、１〜５０以上の範囲または約２〜約１０の範囲、または約３〜約７の範囲でさえあり得る。
【００７８】
ＤＭＭＳＰ−ＰＥＩとＴＭＳＰ−ＤＥＴＡとを比較すると、ＤＭＭＳＰ−ＰＥＩが、各Ｓｉ原子上に２つの加水分解可能な基を有するのに対し、ＴＭＳＰ−ＤＥＴＡは、３つ有する。増加した数の加水分解可能な基は、接着に寄与し得る。ＤＭＭＳＰ−ＰＥＩは、大きなポリマー鎖を有し、これによりより堅固に結合剤に係留され得、そしてまた異なる様式で接着に寄与し得る。一般式（ＩＩＩ）および（ＩＶ）を有する前述の接着促進剤は、米国特許第５，６９３，１２７号に開示され、接着促進剤に関連するその開示は、本明細書中に参考として援用される。
【００７９】
（光沢剤）
一実施形態において、この組成物は、光沢剤をさらに含む。光沢剤はまた、蛍光増白剤とも呼ばれる。この光沢剤は、本発明の組成物により形成されるインク受容基材の光沢または白さを改善するために使用される。適切な光沢剤としては、例えば、Ｃｉｂａ  Ｓｐｅｃｉａｌｔｙ  Ｃｈｅｍｉｃａｌｓ  Ｃｏｒｐ．から入手可能なＴＩＮＯＰＡＬ（登録商標）、Ｓｔｉｌｂｅｎｅｓ（これらは、水溶性である）、例えば、Ｂａｙｅｒ  Ｃｈｅｍｉｃａｌから入手可能なＰｈｏｒｗｉｔｅ  ＢＡ溶液およびＣｌａｒｉａｎｔから入手可能なＬｅｕｃｏｐｈｏｒ  Ｂ  ３０２液が挙げられる。
【００８０】
一実施形態において、光沢剤は、目に見え、例えば、ブラックライト（例えば、約２５０〜約４００ｎｍ）の下で青色に光る。
【００８１】
適切な光沢剤としては、例えば、スチルベン類、クマリン類、トリアジン類またはオキサゾール類または当該分野で公知のその他のものが挙げられる。種々の型の蛍光光沢剤が、ＫＩＲＫ−ＯＴＨＭＥＲ，ＣＯＮＣＩＳＥ  ＥＮＣＹＣＬＯＰＥＤＩＡ  ＯＦ  ＣＨＥＭＩＣＡＬ  ＴＥＣＨＮＯＬＯＧＹ、第４版、８８１頁に列挙される。
【００８２】
代表的な光沢剤は、米国特許第５，９７６，４１０号に開示される。’４１０号特許に開示される光沢剤は、以下の一般式（Ｖ）：
【００８３】
【化８】
2004538187.tif 000012
を有し、
ここで、Ｘ１、Ｘ２、Ｙ１およびＹ２は、広範な種々の可能な置換基を含む。さらなる光沢剤は、例えば、米国特許第４，４８２，４９６号、同第４，６６６，６２７号、同第４，９０４，７９４号および同第５，７７９，７４１号（全てＣｉｂａ  Ｓｐｅｃｉａｌｔｙ  Ｃｈｅｍｉｃａｌｓ  Ｃｏｒｐ．，Ｔａｒｒｙｔｏｗｎ，ＮＹに譲渡される）に開示される。これらの光沢剤、およびさらなる類似の光沢剤は、ＴＩＮＯＰＡＬ（登録商標）の商品名でＣｉｂａから入手可能である（例えば、ＴＩＮＯＰＡＬ（登録商標）ＳＦＰ、またはＴＩＮＯＰＡＬ（登録商標）ＰＴ）。米国特許第４，４８２，４９６号、同第４，６６６，６２７号、同第４，９０４，７９４号および同第５，７７９，７４１号は、これらに開示される蛍光光沢剤の合成および使用に関する教示について参考として本明細書中に援用される。
【００８４】
別の実施形態において、この光沢剤は、２．２’−［ビニレンビス［３−スルホナト−４，１−（フェニレン）イミノ［６−（ジエチルアミノ）−１，３，５−トリアジン−４，２−ジイル］イミノ］］ビス（ベンゼン−１，４−ジスルホネート）であり、これは、ＴＩＮＯＰＡＬ（登録商標）ＳＦＰとしてＣｉｂａから販売されている。この化合物の構造は、以下の式（ＶＩ）：
【００８５】
【化９】
2004538187.tif 000013
である。
【００８６】
光沢剤または蛍光増白剤は、白さ、光沢および青色を増大させるために組成物に添加される。大部分の蛍光増白剤は、ある程度作用するが、これらは、酸性条件で安定であるべきであり、そして最適の結果を与えるために組成物のカチオン成分に耐性であるべきである。いくつかの蛍光増白剤は、この範疇に入らない。しかし、この範疇に入る２つの製品は、スチルベン−トリアジン誘導体ファミリー由来である。この型の製品は、ＣｉｂａのＴＩＮＯＰＡＬ（登録商標）ＨＳＴ液およびＳＣＰ液である。
【００８７】
さらなる光沢剤が、例えば、米国特許第４，９０４，５０７号に開示され、これには、一般式（Ｖ）を有するＣ．Ｉ．Ｆｌｕｏｒｅｓｃｅｎｔ  Ｂｒｉｇｈｔｅｎｅｒ  ２８（Ｘ１およびＸ２は、−ＮＨＲであり、そしてＹ１およびＹ２は、−ＮＯ２である）が含まれる。Ｃ．Ｉ．Ｆｌｕｏｒｅｓｃｅｎｔ  Ｂｒｉｇｈｔｅｎｅｒ３４は、米国特許第４，９０４，５０７号（光沢剤に関連する教示について本明細書中に参考として援用される）に開示されるさらなる光沢剤である。
【００８８】
さらなる光沢剤は、Ｃｌａｒｉａｎｔに譲渡された米国特許第５，８７３，９１３号に開示される。これらの光沢剤は、上記の一般式（Ｖ）を有し、ここでＸ１およびＸ２は、ベンゼンスルホン酸基で置換され、そしてＹ１およびＹ２は、−ＮＲ２Ｒ３であり、ここでＲ２およびＲ３は、Ｈ、アルキル、置換アルキルまたは酸含有基（例えば、アミノ酸であり得る）であり得る。米国特許第５，８７３，９１３号は、光沢剤に関するその教示について、本明細書で参考として援用される。
【００８９】
（界面活性剤）
一実施形態において、この組成物は、１つ以上のカチオン性または非イオン性界面活性剤をさらに含み、これらは、顔料を湿らせ、そして／または得られた組成物のプリント品質を向上させるのに役立つ。非イオン性界面活性剤の非限定的な例としては、アルキルフェノールエトキシレート（例えば、ノニルフェノールエトキシレートおよびＤｉｓｐｏｎｉｌ  Ａ  ３０６５（Ｈｅｎｋｅｌ  ｏｆ  Ａｍｅｒｉｃａ  Ｉｎｃ．（Ｋｉｎｇ  ｏｆ  Ｐｒｕｓｓｉａ，Ｐａ）から入手可能なエトキシル化非イオン性界面活性剤））が挙げられる。非イオン性界面活性剤の例としては、ＴＲＩＴＯＮ  Ｘ−１００界面活性剤、ＴＲＩＴＯＮ  Ｘ−１０２界面活性剤、ＴＲＩＴＯＮ  Ｘ−１１４界面活性剤、ＴＲＩＴＯＮ  Ｘ−１０１界面活性剤、およびＴＲＩＴＯＮ  ＣＦ−１Ｏ界面活性剤（全てＵｎｉｏｎ  Ｃａｒｂｉｄｅ  Ｃｏｒｐ．）から入手可能；ＳＵＲＦＹＮＯＬ  ＣＴ−１３６（実際はアニオン性界面活性剤と非イオン性界面活性剤の混合物）、ＳＵＲＦＹＮＯＬ１０４界面活性剤、ＳＵＲＦＹＮＯＬ４６５界面活性剤、およびＳＵＲＦＹＮＯＬ  ＴＧ界面活性剤（全てＡｉｒ  Ｐｒｏｄｕｃｔｓ  ａｎｄ  Ｃｈｅｍｉｃａｌｓ（Ａｌｌｅｎｔｏｗｎ，ＰＡ）から入手可能）；ならびにＴｅｒｇｉｔｏｌ  ＮＰ−９界面活性剤およびＴｅｒｇｉｔｏｌ  ＮＰ−１０界面活性剤（両方ともＵｎｉｏｎ  Ｃａｒｂｉｄｅ  Ｃｈｅｍｉｃａｌｓ  ａｎｄ  Ｐｌａｓｔｉｃｓ  Ｃｏ．（Ｄａｎｂｕｒｙ，ＣＴ）から入手可能）が挙げられる。Ｓｕｒｆｙｎｏｌ  １０４  ＤＰＭは、発泡を制御するようにも作用するので特に有用である。本発明の実施において有用なカチオン性界面活性剤の非限定的な例は、塩化ヘキサデシルトリメチルアンモニウム（ＨＤＴＭＡＣ）（Ａｋｚｏ  Ｎｏｂｅｌ  Ｃｈｅｍｉｃａｌｓ  Ｉｎｃ．（Ｃｈｉｃａｇｏ，Ｉｌｌ．）から入手可能）である。アニオン性界面活性剤は、カチオン性水溶性ポリマーと静電相互作用しやすいので避けるべきである。
【００９０】
一実施形態において、約１０重量％（乾燥重量基準）までの１つ以上の界面活性剤が、インク受容性組成物において使用される。多すぎる界面活性剤は、潜在的にコーティングに気泡を生じさせ得、この気泡が、フィルム基材上にコーティングした場合にプリント品質に不利に影響し得る。これらの界面活性剤は、一般的に、コーティング組成物の固形物の、約０．１重量％〜約１０重量％、または約０．５重量％〜約７重量％、または約１重量％〜約３重量％の量で存在する。
【００９１】
インク受容層は、ＵＶ光吸収剤または他の光安定剤を含み得る。有用なＵＶ光吸収剤の中には、Ｃｉｂａ−ＧｅｉｇｙからＴｉｎｕｖｉｎの商品名で入手可能なヒンダードアミン吸収剤（特に、Ｔｉｎｕｖｉｎ２３４、Ｔｉｎｕｖｉｎ３２６、Ｔｉｎｕｖｉｎ３２７およびＴｉｎｕｖｉｎ３２８の名称で入手可能なもの）がある。使用され得る光安定剤としては、Ｃｉｂａ−ＧｅｉｇｙからＴｉｎｕｖｉｎ１１１、Ｔｉｎｕｖｉｎ１２３、Ｔｉｎｕｖｉｎ６２２、Ｔｉｎｕｖｉｎ７７０およびＴｉｎｕｖｉｎ７８３の商品名で入手可能なヒンダードアミン光安定化剤が挙げられる。Ｃｈｉｍａｓｓｏｒｂ（特に、Ｃｈｉｍａｓｓｏｒｂ１１９およびＣｈｉｍａｓｓｏｒｂ９４４）の商品名でＣｉｂａ−Ｇｅｉｇｙから入手可能なヒンダードアミン光安定剤もまた有用な光安定剤である。このＵＶ光吸収剤および／または光安定剤の濃度は、約２．５重量％までの範囲であり、一実施形態において約０．０５重量％〜約１重量％である。
【００９２】
トップコート層およびフェースストックは、抗酸化剤を含有し得る。熱可塑性フィルムを製造する際に有用な任意の抗酸化剤が使用され得る。これらとしては、ヒンダードフェノール類および有機ホスファイトが挙げられる。例としては、Ｃｉｂａ−ＧｅｉｇｙからＩｒｇａｎｏｘ１０１０、Ｉｒｇａｎｏｘ１０７６またはＩｒｇａｆｏｓ１６８の商品名で入手可能なものが挙げられる。熱可塑性フィルム組成物中の抗酸化物の濃度は、約２．５重量％までの範囲であり、一実施形態において約０．０５重量％〜約１重量％である。
【００９３】
このトップコート層およびフェースストックは、金属不活化剤を含有し得る。熱可塑性フィルムを製造する際に有用な任意の金属不活化剤が、使用され得る。これらとしては、ヒンダードフェノール金属不活化剤が挙げられる。例としては、Ｃｉｂａ−ＧｅｉｇｙからＩｒｇａｎｏｘ１０２４の商品名で入手可能なものが挙げられる。熱可塑性フィルム組成物中の金属不活化剤の濃度は、約１重量％までの範囲であり、一実施形態において、約０．２重量％〜約０．５重量％である。
【００９４】
その他の添加剤も、特定の所望の特性を得るために添加され得る（例えば、ワックス、消泡剤、抗酸化剤、ＵＶ安定剤、架橋剤など）。
【００９５】
一実施形態において、コーティング組成物は、水または他の適切な希釈剤（例えば、アルコール）を必要に応じて含む。この希釈剤は、代表的には、約１０重量％〜約９０重量％、または約２０重量％〜約８０重量％の量で存在する。本発明のコーティング添え異物の成分は、しばしば溶媒を含有する。これらの成分によりもたらされる溶媒および添加された溶媒が、コーティング組成物中に存在する溶媒の量である。
【００９６】
本発明のコーティング可能なインク受容性組成物は、幅広な形式の製品に特に適用可能である、幅広の形式の製品は、一般的に、幅広のロール（幅２４インチ以上）として製造され、そして画像化のために大きなプリンターへとロール供給される。これらは、代表的に、商業用の設定で使用され、これらとしては、例えば、映画館のポスター、屋外の看板、大きな広告などが挙げられる。対照的に、幅の狭い形式の製品は、一般的に、幅の狭いロールまたは個々のシートとして製造され、そして画像化のためにプリンターにロール供給またはシート供給される。これらは、代表的にオフィスまたは家庭で使用され、そしてこれらとしては、限定することなく、コンピューターのプリンター用紙、ラベル、スライドなどが挙げられる。
【００９７】
幅広形式および幅の狭い形式のインク受容製品は、サイズだけでなく、インク容量、耐久性、およびその他の特性においても異なり、そしてしばしば、異なる使用環境に曝される。例えば、幅広形式の製品は、特定の商業用印刷機を通して印刷される場合、単位面積あたりより多くのインクと遭遇する。低い画像品質、色のにじみ、およびしみ（ｓｍｅａｒｉｎｇ）は、幅広形式のグラフィックス適用において代表的な問題である。
【００９８】
耐久性（耐水性、光に誘導される退色に対する耐性、耐磨耗性、色安定性、および他の特性を含む）もまた、幅広形式の製品と幅の狭い形式の製品との間で異なる。本発明は、幅広形式の製品（屋外使用を意図した製品を含む）に対するより厳しい要求、および幅の狭い形式の製品に対する耐久性の要求に答えることを意図する。本発明は、幅広形式の製品に対するより厳しい要求に対処する。
【００９９】
インク受容性コーティングは、フロントリット、バックリットまたは組合せの適用において使用され得る。バックリット適用において、基材は、一般的に、インク受容層、印刷層およびおそらくオーバーラミネート（ｏｖｅｒｌａｍｉｎａｔｅ）層のみを含む（以下に議論される）。フロントリット適用において使用される場合、基材は、インク受容層、基材の一方の表面上の印刷層および他方の表面上の接着層を有する。当然のことながら、接着剤もなおバックリット適用において使用され得る。
【０１００】
図面を参照して、図１は、本明細書に記載されるコーティング組成物に由来する印刷受容層１１、および印刷受容層に接着される基材１２を有するインクジェット印刷可能基材１０を図示する。この基材は、印刷受容層に直接接着されても、結合（ｔｉｅ）層または接着剤を介して接着されてもよい。本発明の実施において有用な基材としては、インク印刷適用（特にインクジェット印刷）に伝統的に使用される、紙、厚紙、ダンボール、プラスチックフィルム、および金属フィルムまたは金属箔、フェースストックおよびラベルストックが挙げられる。自動巻上げ（ｓｅｌｆ−ｗｏｕｎｄ）材料および他のライナーのない（ｌｉｎｅｒｌｅｓｓ）製品もまた、適切な基材である（例えば、自動巻上げテープ）。本発明との使用に適切な紙フェースストックの例としては、オフセット、ボンド紙、テキスト（ｔｅｘｔ）、包み紙、インデックス（ｉｎｄｅｘ）、軽量印刷紙、リソグラフ紙、およびサルファイト紙が挙げられる。本発明との使用に適切なプラスチックフェースストックの例としては、ポリスチレン、塩化ポリビニル、ポリエステル、ナイロンおよびポリオレフィン（例えば、ポリエチレン）のフィルムが上げられる。これらのフィルムは、単層フィルムでも多層フィルムでもよい。
【０１０１】
ポリマーブレンドもまた、本発明のコーティング可能な基材として適切である。このようなフィルムは、キャスティングしても、押出ししても、共有押出し成形してもよい。例えば、共有押出しされたポリオレフィン−ポリブチレンテレフタレートサンドイッチを含むフィルム基材は、本発明において使用され得る。コーティング可能な基材のさらなる例は、アルミニウム箔のような金属フェースストックである。
【０１０２】
トップコート組成物は、任意の基材に適用されて、インク受容媒体を生成する。基材層およびこのトップコートと接触した層（単数または複数）として有用な材料としては、セルロースベースの基材（例えば、紙）、フィルムベースの基材（例えば、ポリオレフィンフィルム、ポリエステルフィルム、ポリアミドフィルム、およびポリウレタンフィルム）、ならびにポリオレフィン、ポリエステル、ポリアミドおよびポリウレタンから誘導されるフィルム形成材料でコーティングされたセルロースベースの基材が挙げられる。これらの基材は、一般的に、１．５〜約１０ミル、または約２〜約９ミル、または約２．５〜約８ミルの厚さである。使用され得る基材のサンプルとしては、紙ストックおよびフィルムストック（例えば、Ｆａｓｃｌｅａｒ、Ｐｒｉｍａｘ、ＭｉｒａｇｅおよびＧｒａｐｈｉｃｓ  ＸＬキャストビニル、ＭＸカレンダービニル（これらの多くはＡｖｅｒｙ  Ｄｅｎｎｉｓｏｎ  Ｃｏｒｐｏｒａｔｉｏｎから入手可能））が挙げられる。有用な基材の例としては、ポリエステルフィルム（例えば、７ミルのポリエチレンテレフタレート（ＰＥＴ）フィルムおよび４ミルの白色ＰＥＴフィルム）；ハロゲン化ビニルフィルム（例えば、３．２ミルの塩化ポリビニルフィルム、カレンダリングしたものを含む）；および４ミルのポリエチレンフィルムが挙げられる。
【０１０３】
一実施形態において、このフィルムは、印刷層２１を有する。図２に図示されるように、基材２３は、印刷受容層２２に接着される。印刷受容層２２は、次いで、印刷層２１で印刷される。印刷層２１が、完全にインク受容層２２を覆い得るか、または印刷受容層２２を部分的に覆い得ることに留意するべきである。
【０１０４】
図３を参照して、インク印刷可能な物品３０は、基材３２に接着されたインク受容層３１を有する。基材３２は、次いで、接着層３３に接着される。この接着層３３は、剥離ライナー３４と取り外し可能に接触している。この接着層は、基材に直接結合されても、または基材に間接的に結合されてもよい。関節的な接着は、代表的にはタイまたは接着改善層を介する。
【０１０５】
本発明の実施において有用なコーティング可能なラベルストックとしては、例えば、当該分野で周知の種々の印刷可能なラベル構成またはアセンブリが挙げられ、これらの各々は、代表的には、少なくとも１つの内面および少なくとも１つの外面を有するラベルフェースストック（シートまたはロール）、このラベルフェースストックの少なくとも１つの内面に接着された感圧性接着剤（ＰＳＡ）、およびこのＰＳＡに隣接している取り外し可能な剥離ライナーを備え、このアセンブリ全体が、サンドイッチ様構成を形成する。
【０１０６】
インク受容性コーティング製品は、従来のコーティング技術またはその他の塗布技術を使用して、上記のインク受容性組成物を、フェースストックまたはラベルストックの一方または両方の表面に塗布することにより、容易に作製される。このような技術の例としては、スロットダイコーティング、エアナイフコーティング、刷毛コーティング、カーテンコーティング、押出しコーティング、ブレードコーティング、フローティングナイフコーティング、グラビアコーティング、キスロールコーティング、ナイフオーバーブランケットコーティング、ナイフオーバーロールコーティング、オフセットグラビアコーティング、反転ロールコーティング、反転スムージングロールコーティング、およびスクイズロールコーティングが挙げられる。インク受容性組成物はまた、紙製造の間のサイズプレスにおいて、紙基材に塗布され得る。ラベル製品については、この組成物は、任意の従来の技術またはプロセス（例えば、加工プロセスの間の「オンプレス（ｏｎ−ｐｒｅｓｓ）」コーティング（例えば、打ち抜き、マトリックスストリッピングなどのプロセスと協調して）、別々のコーティング装置を使用するオフプレス（ｏｆｆ−ｐｒｅｓｓ）コーティング、および他の塗布方法が挙げられる）を使用して塗布され得る。
【０１０７】
インク受容性組成物は、基材上にコーティングされる。これらの基材が、個々の紙でもフィルムフェースストックでもよく、または多層構成でもよいことに留意すべきである。この多層構成は、印刷適用に有用である、共有押出しされたかまたは積層された物品であり得る。これらの物品としては、接着層を有する物品が挙げられる。これらの物品は、ラベルおよびグラフィックストックとして有用である。
【０１０８】
トップコートは、種々の様式で（例えば、エングレーブコーティング、オフセットコーティング、キャスティングプロセスまたは（共有）押出しにより）基材上にコーティングされ得る。特定の製造方法の選択は、原料の特性およびコーティングの所望の厚さに強く依存する。
【０１０９】
水ベースまたは希釈剤ベースの系の乾燥を、マイクロ波乾燥または赤外線乾燥による通常の熱乾燥技術により行い得る。溶媒を含まない系を、ＵＶ硬化または電子ビーム硬化により、熱硬化し得る。
【０１１０】
コーティングを、代表的に、以下の様式で塗布する。コーティング組成物（これは、１種（または１種以上）の結合剤および１種以上の充填材を含む溶液、分散液またはエマルジョンである）を、当該分野で公知の技術により、フィルムまたは紙に塗布する。通気オーブン中で、希釈剤または水を蒸発させ、その後、所望の厚みを有する上層を得る。所望の場合、このフィルムまたは紙とコーティングとの間に１つ以上の層を設け得る。これらは、特定の所望のさらなる特性（例えば、所望の色、不透明度など）を得るのに役立ち得る。
【０１１１】
本発明に従う複合フィルムまたは複合紙をラベルとして使用する必要がある場合、このフィルムまたは紙を、接着層の、トップコートで被覆していない側に提供し得る。この接着層は、感圧性接着剤または熱活性接着剤から構成され得る。全ての接着剤を使用し得る。これらの接着剤は、永久的であっても除去可能であってもよい。さらに、このフィルムまたは紙を、鋳型内（ｉｎ−ｍｏｌｄ）ラベリングの場合、接着層なしで使用し得る。プライマーコーティングを使用して、基材とトップコートとの間の接着を改善し得る。
【０１１２】
この組成物は一般に、通常の混合手段によって、周囲温度で調製される。例えば、成分が、約３００〜約５５０ｒｐｍで、約５〜６０分間、Ｃｏｗｅｌブレードミキサー中で混合される。一実施形態において、この組成物は、充填材を添加する前に、結合剤およびカチオン性ポリマーを予め混合することによって、調製される。他の添加剤が使用される場合、これらは一般に、充填材を組成物に導入する前に、混合される。
【０１１３】
以下の実施例は、コーティング組成物およびそれらの調製に関する。これらの実施例は、例示的であり、特許請求の範囲を制限することは意図しない。他に記載されない限り、温度は、周囲温度であり、圧力は、大気圧であり、量は、重量部であり、そして温度は、℃である。
【実施例】
【０１１４】
（実施例１）
反応容器に、２２部の脱イオン水を入れる。この容器に、撹拌しながら、１６部のＡｉｒｆｌｅｘ  ４１０を添加する。次いで、Ａｇｅｆｌｏｃ  Ａ５０（７．２部）およびＳｙｌｏｉｄ  Ｗ−３００（３８．４部）を、撹拌しながら添加した。この混合物を、さらに３分間撹拌して、３５．５％の固体を有するコーティング組成物を得る。
【０１１５】
（実施例２〜１０）
以下の表は、コーティング組成物のさらなる例を含む。これらのコーティング組成物を、実施例１に記載されるようにして調製する。
【０１１６】
【表３】
2004538187.tif 000014
（実施例２〜１０における固体の割合）
【０１１７】
【表４】
2004538187.tif 000015
１）Ｃ．Ｐ．Ｓ．Ｃｈｅｍｉｃａｌｓ（Ｏｌｄ  Ｂｒｉｄｇｅ，Ｎ．Ｊ．）製のＡｇｅｆｌｏｃ  Ａ−５０ポリ（ヒドロキシアルケン塩化アンモニウム）。
２）Ａｌｄｒｉｃｈ  Ｃｈｅｍｉｃａｌから市販される５０％の水溶液。
【０１１８】
【表５】
2004538187.tif 000016
（実施例１１〜１２における固体の割合）
【０１１９】
【表６】
2004538187.tif 000017
（オーバーラミネート製品）
別の実施形態において、インク受容性コーティングを有する基材を、インクでプリントする。図４を参照すると、インク印刷可能物品４０は、基材４２上にインク受容層４１を有する。この物品を、インクジェットインクでプリントし、次いで、オーバーラミネート４３をこの物品の上に置く。このオーバーラミネートは、オーバーラミネートフィルムおよび接着剤を含む。
【０１２０】
この適用において、オーバーラミネート層とは、任意の現存の被覆シート材または非被覆シート材料の表面に接着し得る任意のシート材料をいう。「オーバーラミネーション（ｏｖｅｒｌａｍｉｎａｔｉｏｎ）」とは、特に、完成した物品または画像の外観を悪くし得る気泡、しわまたは他の欠損の捕捉なしで、この接着を達成する任意のプロセスをいう。周囲湿度の悪影響は、透明な保護コートまたはシートのオーバーラミネーション（本明細書中で、オーバーラミネートと称する）により示され得る。オーバーラミネーションは、画像が引っかきおよびはねかえりから保護されるというさらなる利点を有し、そしてこのオーバーラミネートは、高い光沢の仕上がりまたは他の所望の表面仕上げもしくはデザインを提供し得、そして所望の程度の光学ドットゲイン（ｄｏｔ−ｇａｉｎ）を提供し得る。このオーバーラミネート層はまた、紫外線を吸収し得るか、または下層または画像を、直接太陽光または他の放射線源の悪影響から保護し得る。オーバーラミネーションは、例えば、米国特許第４，９６６，８０４号に記載される。この特許は、本明細書中で参考として援用される。
【０１２１】
本発明のレセプター層に画像またはデザインをプリントしたのち、この画像を、無色透明な材料またはほぼ無色の材料でオーバーラミネートする。適切なオーバーラミネート層としては、一方の表面上に接着剤を有する任意の適切な透明なプラスチック材料が挙げられる。このオーバーラミネート層の接着剤は、ホットメルト接着剤、または他の熱接着剤もしくは感圧性接着剤であり得る。オーバーラミネート層の表面は、高い光沢もしくはつや消し、または他の表面地を提供し得る。このオーバーラミネート層は、外面グラフィクス適用のために設計され、そしてＡｖｅｒｙ  ＤｅｎｎｉｓｏｎからＤＯＬ  １０００Ｄｉｇｉｔａｌ  Ｏｖｅｒｌａｍｉｎａｔｅ（２．１ミルの透明のキャストビニルフィルム）またはＤＯＬ  ４０００Ｄｉｇｉｔａｌ  Ｏｖｅｒｌａｍｉｎａｔｅ（透明なポリエステルフィルム）として市販されている材料を含む。
【０１２２】
一実施形態において、オーバーラミネート保護層は、インクジェットインクの上に存在する。これは、増大した耐久性および耐磨耗性を有する画像化レセプターラミネートを提供する。プリント層がプリント受容層（このプリント層が接着している）の表面全体を覆わない実施形態において、オーバーラミネート保護層は、被覆部分の画像および非被覆部分のプリント受容層に接着する。
【０１２３】
オーバーラミネート保護層は、熱可塑性フィルムおよびこのフィルムの片面に接着した感圧性接着剤または熱活性接着剤から構成され得る。オーバーラミネート保護層の熱可塑性フィルムは、単層構造または多層構造を有し得る。これは、熱可塑性ポリマーから構成され得、この熱可塑性ポリマーは、ポリオレフィン；ナトリウム、リチウムまたは亜鉛とエチレン／メタクリル酸コポリマーとから誘導されるイオノマー樹脂；エチレンアクリル酸コポリマーもしくはエチレンメタクリル酸コポリマー；エチレン−酢酸ビニルターポリマー（ここでこのターモノマーは、アクリル酸、アクリル酸メチルまたは無水マレイン酸である）；ポリメチルメタクリレート；フルオロポリマー；またはポリエステルであり得る。
【０１２４】
有用であり得るポリオレフィンとしては、ポリエチレン、ポリプロピレンもしくはポリブチレン、またはエチレン、プロピレンもしくはブチレンとαオレフィンとのコポリマーが挙げられる。このαオレフィンは、２〜約１８個の炭素原子を含むαオレフィン、および一実施形態において、２〜約１２個の炭素原子を含むαオレフィン、および一実施形態において、２〜約８個の炭素原子を含むαオレフィン（エチレン、ブチレン、ヘキセンおよびオクテンを含む）から選択される。中密度ポリエチレンおよび直鎖中密度ポリエチレンが有用である。有用なポリオレフィンとしては、Ｚｉｅｇｌｅｒ−Ｎａｔｔａ触媒またはメタロセン触媒を使用して調製されるポリオレフィンが挙げられる。有用なポリオレフィンの例は、Ｄｏｗ  ＣｈｅｍｉｃａｌからＡｆｆｉｎｉｔｙ  １０３ＯＨＦとの商品名で入手可能であり、これは、メタロセン触媒で触媒されたオクテン−エチレンコポリマーとして特定される。
【０１２５】
ＤｕＰｏｎｔからＳｕｒｌｙｎとの商品名で入手可能なイオノマー樹脂が使用され得る。これらの樹脂は、ナトリウム、リチウムまたは亜鉛と、エチレンとメタクリル酸とのコポリマーとから誘導されると特定される。この群には、以下が含まれる：Ｓｕｒｌｙｎ  １６０１（これはナトリウム含有イオノマーである）；Ｓｕｒｌｙｎ  １６０５（これはナトリウム含有イオノマーである）；Ｓｕｒｌｙｎ  １６５０（これは亜鉛含有イオノマーである）；Ｓｕｒｌｙｎ  １６５２（これは亜鉛含有イオノマーである）；Ｓｕｒｌｙｎ  １７０２（これは亜鉛含有イオノマーである）；Ｓｕｒｙｉｎ  １７０５−１（これは亜鉛含有イオノマーである）；Ｓｕｒｌｙｎ  １７０７（これはナトリウム含有イオノマーである）；Ｓｕｒｌｙｎ  １８０２（これはナトリウム含有イオノマーである）；Ｓｕｒｌｙｎ  １８５５（これは亜鉛含有イオノマーである）；Ｓｕｒｌｙｎ  １８５７（これは亜鉛含有イオノマーである）；Ｓｕｒｌｙｎ  １９０１（これはナトリウム含有イオノマーである）；Ｓｕｒｌｙｎ  ＡＤ−８５４６（これはリチウム含有イオノマーである）；Ｓｕｒｌｙｎ  ＡＤ−８５４７（これは亜鉛含有イオノマーである）；Ｓｕｒｌｙｎ  ＡＤ−８５４８（これはナトリウム含有イオノマーである）；Ｓｕｒｌｙｎ  ７９３０（これはリチウム含有イオノマーである）；Ｓｕｒｌｙｎ  ７９４０（これはリチウム含有イオノマーである）；Ｓｕｒｌｙｎ  ８０２０（これはナトリウム含有イオノマーである）；Ｓｕｒｌｙｎ  ８１４０（これはナトリウム含有イオノマーである）；Ｓｕｒｌｙｎ  ８５２８（これはナトリウム含有イオノマーである）；Ｓｕｒｌｙｎ  ８５５０（これはナトリウム含有イオノマーである）；Ｓｕｒｌｙｎ  ８６６０（これはナトリウム含有イオノマーである）；Ｓｕｒｌｙｎ  ８９２０（これはナトリウム含有イオノマーである）；Ｓｕｒｌｙｎ  ８９４０（これはナトリウム含有イオノマーである）；Ｓｕｒｌｙｎ  ９１２０（これは亜鉛含有イオノマーである）；Ｓｕｒｌｙｎ  ９６５０（これは亜鉛含有イオノマーである）；Ｓｕｒｌｙｎ  ９７３０（これは亜鉛含有イオノマーである）；Ｓｕｒｌｙｎ  ９９１０（これは亜鉛含有イオノマーである）；Ｓｕｒｌｙｎ  ９９５０（これは亜鉛含有イオノマーである）；およびＳｕｒｌｙｎ  ９９７０（これは亜鉛含有イオノマーである）。
【０１２６】
使用され得るエチレンアクリル酸コポリマーまたはエチレンメタクリル酸コポリマーとしては、ＤｕＰｏｎｔからＮｕｃｒｅｌの商品名で入手可能なものが挙げられる。これには、Ｎｕｃｒｅｌ  ０４０７（これは、４重量％のメタクリル酸含量、および１０９℃の融点を有する）、およびＮｕｃｒｅｌ  ０９１０（これは、８．７重量％のメタクリル酸含量、および１００℃の融点を有する）が挙げられる。Ｄｏｗ  ＣｈｅｍｉｃａｌからＰｒｉｍａｃｏｒとの商品名で入手可能なエチレン／アクリル酸コポリマーもまた、有用である。これには、Ｐｒｉｍａｃｏｒ  １４３０（これは、９．５重量％のアクリル酸モノマー含量、および９７℃の融点を有する）が挙げられる。
【０１２７】
オーバーラミネートとして有用なフルオロポリマーとしては、ＤｕＰｏｎｔから入手可能なテフロン（登録商標）フィルムが挙げられる。フルオロポリマーを含む市販のオーバーラミネートの例は、Ａｖｅｒｙ  Ｄｅｎｎｉｓｏｎ  ＣｏｒｐｏｒａｔｉｏｎのＤＯＬ  −５０００オーバーラミネートおよびＤＯＬ  ５０００１オーバーラミネートである。
【０１２８】
オーバーラミネートにおいて使用され得るポリエステルは、上に記載される。
【０１２９】
オーバーラミネート保護フィルム層の熱可塑性フィルム中の熱可塑性ポリマーの濃度は、一般に、少なくとも約３０重量％、一実施形態において、約３０重量％〜約９９．５重量％、一実施形態において、約７５重量％〜約９９．５重量％である。
【０１３０】
オーバーラミネート保護層の熱可塑性フィルムは、ＵＶ光吸収剤または他の光安定剤であり得、そして好ましくはＵＶ光吸収剤または他の光安定剤を含み得る。これには、レセプターラミネートのコア層およびスキン層で使用されると上で記載されたＵＶ光吸収剤および光安定剤が挙げられる。ＵＶ光吸収剤の中でも、Ｃｉｂａ−ＧｅｉｇｙからＴｉｎｕｖｉｎとの商品名で入手可能なヒンダードアミン吸収剤、特に、Ｔｉｎｕｖｉｎ  ２３４、Ｔｉｎｕｖｉｎ  ３２６、Ｔｉｎｕｖｉｎ  ３２７およびＴｉｎｕｖｉｎ  ３２８との商品名で入手可能なヒンダードアミン吸収剤が有用である。使用され得る光安定剤としては、Ｃｉｂａ−Ｇｅｉｇｙから、Ｔｉｎｕｖｉｎ  １１１、Ｔｉｎｕｖｉｎ  １２３、Ｔｉｎｕｖｉｎ  ６２２、Ｔｉｎｕｖｉｎ  ７７０およびＴｉｎｕｖｉｎ  ７８３との商品名で入手可能なヒンダードアミン光安定剤が挙げられる。Ｃｉｂａ−Ｇｅｉｇｙから、Ｃｈｉｍａｓｓｏｒｂ、特に、Ｃｈｉｍａｓｓｏｒｂ  １１９およびＣｈｉｍａｓｓｏｒｂ  ９４４との商品名で入手可能なヒンダードアミン光安定剤もまた、有用な光安定剤である。熱可塑性フィルム組成物におけるＵＶ光吸収剤および／または光安定剤の組合せは、約２．５重量％までの範囲、一実施形態において、約０．０５重量％〜約１重量％の範囲である。
【０１３１】
オーバーラミネート保護層の熱可塑性フィルムは、酸化防止剤を含み得る。熱可塑性フィルムの作製に有用な任意の酸化防止剤が使用され得る。これには、ヒンダードフェノールおよび有機亜リン酸が挙げられる。例としては、Ｃｉｂａ−Ｇｅｉｇｙから、Ｉｒｇａｎｏｘ  １０１０、Ｉｒｇａｎｏｘ  １０７６またはＩｒｇａｆｏｓ  １６８との商品名で入手可能なものが挙げられる。熱可塑性フィルム組成物中の酸化防止剤の濃度は、約２．５重量％までの範囲、一実施形態において、約０．０５重量％〜約１重量％の範囲である。
【０１３２】
オーバーラミネート保護層の熱可塑性フィルムは、金属不活性化剤を含み得る。熱可塑性フィルムの作製に有用な任意の金属不活性化剤が使用され得る。これには、ヒンダードフェノール金属不活性化剤が挙げられる。例としては、Ｃｉｂａ−Ｇｅｉｇｙから、Ｉｒｇａｎｏｘ  １０２４との商品名で入手可能なものが挙げられる。熱可塑性フィルム組成物中の金属不活性化剤の濃度は、約１重量％までの範囲、一実施形態において、約０．２重量％〜約０．５重量％の範囲である。
【０１３３】
オーバーラミネート保護層の熱可塑性フィルムの厚さは、一般に、約０．５ミル〜約５ミルの範囲、一実施形態において、約１ミル〜約３ミルの範囲である。オーバーラミネート保護層の熱可塑性フィルムに接着する感圧性接着剤または熱活性接着剤は、任意の感圧性接着剤または熱活性接着剤であり得る。特に有用な感圧性接着剤は、Ａｅｒｏｓｅｔ  １４６０である。特に有用な熱活性接着剤は、Ｅｌｖａｘ  ３１８５である。感圧性接着剤または熱活性接着剤は、オーバーラミネート保護フィルム層の熱可塑性フィルムの作製において有用であると上で記載された、ＵＶ光吸収剤、光安定剤、酸化防止剤および／または金属不活性化剤のうち１つ以上とブレンドされ得る。これらの追加の物質は、代表的に、感圧性接着組成物または熱活性接着組成物の全重量に基づいて、追加の物質の各々について、約２．５重量％までの濃度で、一実施形態において、約０．０５〜約１重量％の濃度で、感圧性接着組成物または熱活性接着組成物に添加される。
【０１３４】
オーバーラミネート保護層の感圧性接着剤または熱活性接着剤の厚さは、一般に、約０．２５ミル〜約２ミルの範囲、一実施形態において、約０．５ミル〜約１ミルの範囲である。一実施形態において、この感圧性接着剤または熱活性接着剤の被覆重量は、一般に、約１０ｇｓｍ〜約５０ｇｓｍの範囲、一実施形態において、約２０ｇｓｍ〜約３５ｇｓｍの範囲である。
【０１３５】
オーバーラミネート保護層は、公知の技術を使用してフィルム層とラミネートとを接触させることによって、画像レセプターラミネートに接着される。オーバーラミネート保護層の感圧性接着剤または熱活性接着剤は、画像レセプターラミネートと接触し、そしてフィルム層をラミネートに接着する。
【０１３６】
オーバーラミネート保護層を画像レセプターラミネートに接着させる前に、このオーバーラミネート保護層の感圧性接着剤層の上に、リリースライナーが設けられ得る。リリースライナーを使用することによって、オーバーラミネート保護層が扱いやすくなる。オーバーラミネート保護層をラミネートに接着する工程の間に、このリリースライナーは、オーバーラミネート保護層から剥がされ、従って、感圧性接着剤が露出する。任意のリリースライナーが使用され得る。
【０１３７】
あるいは、オーバーラミネート保護層の第１の表面が、自己巻きつき（ｓｅｌｆ−ｗｏｕｎｄ）ロール構造を可能にするために、リリースコーティングされ得、ここで、オーバーラミネート保護層の感圧性接着剤または熱活性接着剤で被覆された第２の表面が、このオーバーラミネート保護層のリリースコーティングされた第１の表面と接触して巻かれる。リリースコーティング組成物は、当該分野で公知の任意のリリースコーティング組成物であり得る。シリコーンリリースコーティング組成物が、好ましく、当該分野で公知の任意のシリコーンリリースコーティング組成物が、使用され得る。このシリコーンリリースコーティングの主成分は、ポリオルガノシロキサンであり、そしてより頻繁には、ポリジメチルシロキサンである。本発明で使用されるシリコーンリリースコーティング組成物は、室温硬化し得るか、熱硬化し得るか、または放射線硬化し得る。一般に、室温硬化性組成物および熱硬化性組成物は、少なくとも１種のポリオルガノシロキサン、およびこのようなポリオルガノシロキサンのための少なくとも１種の（硬化剤の）触媒を含む。このような組成物はまた、少なくとも１種の硬化促進剤および／または接着促進剤（時折、定着（ａｎｃｈｏｒａｇｅ）添加物）と称される）を含み得る。当該分野で公知であるように、いくつかの材料は、両方の機能（すなわち、この速度を増大し、硬化温度を下げるなどのための硬化促進剤として、およびまた、基材へのシリコーン組成物の結合を改善する接着促進剤として作用する能力）を果たす能力を有する。このような二重機能添加物の使用は、適切な場合、本発明の範囲内である。
【０１３８】
リリースコーティング組成物は、公知の技術を使用して、オーバーラミネート保護層に適用される。これには、グラビア、逆グラビア、オフセットグラビア、ローラーコーティング、ブラッシング、ナイフオーバーロール（ｋｎｉｆｅ−ｏｖｅｒ  ｒｏｌｌ）、メータリングロッド、逆ロールコーティング、ドクターナイフ、ディッピング、ダイコーティング、スプレーカーテンコーテイングなどが挙げられる。被覆重量は、約０．１ｇ／ｍ２（ｇｓｍ）〜約１０ｇｓｍ以上の範囲、一実施形態において、約０．３ｇｓｍ〜約２ｇｓｍの範囲である。一実施形態において、得られるリリースコーティングした基材の厚さまたはカリパーは、約０．５ミル〜約１０ミル、一実施形態において、約１ミル〜約６ミルの範囲であり得る。
【０１３９】
以下の実施例は、本発明において有用なオーバーラミネートに関する。
【０１４０】
（実施例Ｏ−１）
オーバーラミネートは、以下を含む：
フェイスフィルム：２．１ミルの透明の、高い光沢の、高級な成型ビニルフィルム。
Ａｖｅｒｙ  Ｄｅｎｎｉｓｏｎ接着剤：ｓ−６５２耐久性の、透明な、アクリル性の感圧性接着剤。
リリースライナー：７８＃漂白クラフト。
【０１４１】
（実施例Ｏ−２）
オーバーラミネートは、以下を含む：
フェイスフィルム：２．１ミルの透明の、艶消しの、高級な成型ビニルフィルム。
Ａｖｅｒｙ  Ｄｅｎｎｉｓｏｎ接着剤：Ｓ−６５２耐久性の、透明な、アクリル性の感圧性接着剤。
リリースライナー：７８＃漂白クラフト。
【０１４２】
（実施例Ｏ−３）
オーバーラミネートは、以下を含む：
フェイスフィルム：３．１ミルの透明の半光沢カレンダービニルフィルム。
Ａｖｅｒｙ  Ｄｅｎｎｉｓｏｎ接着剤：Ｓ−６５９耐久性の、透明な、アクリル性の感圧性接着剤。
リリースライナー：７８＃漂白クラフト。
【０１４３】
（実施例Ｏ−４）
オーバーラミネートは、以下を含む：
フェイスフィルム：１．０ミルの透明の、高い光沢の、高級な成型フルオロポリマーのＤｕＰｏｎｔテフロン（登録商標）フィルム。
Ａｖｅｒｙ  Ｄｅｎｎｉｓｏｎ接着剤：Ｓ−６５９耐久性の、透明な、アクリル性の感圧性接着剤。
リリースライナー：７８。
【０１４４】
以下の実施例は、本発明のインクプリント可能物品に関する。
【０１４５】
（実施例Ｉ）
ａ）広いフォーマットのサーマルインクジェットプリンターおよびピエゾインクジェットプリンターに有用なインク印刷可能物品を、片方の表面に実施例１の生成物で、３．４ミルの可撓性白色カレンダービニルフィルムをコーテイングすることによって調製する。この生成物に、Ａｖｅｒｙ  Ｄｅｎｎｉｓｏｎ  Ｓ−６５２（持続性で透過のアクリル感圧性接着剤）を、９０番のＳｔａＦｌａｔライナー上にラミネートさせる。この接着剤を、フィルムのインク受容性コーティングと反対側に置く。
【０１４６】
ｂ）ａ）部の生成物に、インクジェット画像を印刷し、そしてこの生成物を実施例Ｏ−１のオーバーラミネートでオーバーラミネートする。
【０１４７】
（実施例ＩＩ）
ａ）広いフォーマットのサーマルインクジェットプリンターおよびピエゾインクジェットプリンターに有用なインク印刷可能物品を、３．４ミルの可撓性白色カレンダービニルフィルム、Ａｖｅｒｙ  Ｄｅｎｎｉｓｏｎ  Ｒ−１９６（除去可能な透過のアクリル感圧性接着剤）、および９０番のＳｔａＦｌａｔリリースライナーを使用して、実施例Ｉに記載したとおりに調製する。
【０１４８】
ｂ）ａ）部の生成物に、インクジェット画像を印刷し、そしてこの生成物を実施例Ｏ−２のオーバーラミネートでオーバーラミネートする。
【０１４９】
（実施例ＩＩＩ）
ａ）広いフォーマットのサーマルインクジェットプリンターおよびピエゾインクジェットプリンターに有用なインク印刷可能物品、７ミルのＤｕｐｏｎｔ  Ｔｅｊｉｎ  Ｆｉｌｍ  Ｍｅｌｉｎｅｘ半透明ベース材料を、実施例１の生成物でコーティングする。
【０１５０】
ｂ）ａ）部の生成物に、インクジェット画像を印刷し、そしてこの生成物を実施例Ｏ−２のオーバーラミネートでオーバーラミネートする。
【０１５１】
（実施例ＩＶ）
ａ）広いフォーマットのサーマルインクジェットプリンターおよびピエゾインクジェットプリンターに有用なインク印刷可能物品、４ミルのＤｕｐｏｎｔ  Ｔｅｊｉｎ  Ｆｉｌｍ  Ｍｅｌｉｎｅｘポリエステルベース材料を、実施例１の生成物でコーティングする。
【０１５２】
ｂ）ａ）部の生成物に、インクジェット画像を印刷し、そしてこの生成物を実施例Ｏ−２のオーバーラミネートでオーバーラミネートする。
【０１５３】
（実施例Ｖ）
ａ）広いフォーマットのサーマルインクジェットプリンターおよびピエゾインクジェットプリンターに有用なインク印刷可能物品、９ミルの可撓性白色ポリオレフィンフィルムを、実施例１の生成物でコーティングする。
【０１５４】
ｂ）ａ）部の生成物に、インクジェット画像を印刷し、そしてこの生成物を実施例Ｏ−２のオーバーラミネートでオーバーラミネートする。
【０１５５】
（実施例ＶＩ）
ａ）広いフォーマットのサーマルインクジェットプリンターおよびピエゾインクジェットプリンターに有用なインク印刷可能物品を、片方の表面に実施例８の生成物で、３．４ミルの可撓性白色カレンダービニルフィルムをコーテイングすることによって調製する。この生成物に、Ａｖｅｒｙ  Ｄｅｎｎｉｓｏｎ  Ｓ−６５２（持続性で透過のアクリル感圧性接着剤）を、９０番のＳｔａＦｌａｔライナーにラミネートする。この接着剤を、フィルムのインク受容性コーティングと反対側に置く。
【０１５６】
ｂ）ａ）部の生成物に、インクジェット画像を印刷し、そしてこの生成物を実施例Ｏ−１のオーバーラミネートでオーバーラミネートする。
【０１５７】
（実施例ＶＩＩ）
ａ）広いフォーマットのサーマルインクジェットプリンターおよびピエゾインクジェットプリンターに有用なインク印刷可能物品を、３．４ミルの可撓性白色カレンダービニルフィルム、Ａｖｅｒｙ  Ｄｅｎｎｉｓｏｎ  Ｒ−１９６（除去可能な透過のアクリル感圧性接着剤）、および９０番のＳｔａＦｌａｔリリースライナーを使用して、実施例ＶＩに記載したとおりに調製する。
【０１５８】
ｂ）ａ）部の生成物に、インクジェット画像を印刷し、そしてこの生成物を実施例Ｏ−２のオーバーラミネートでオーバーラミネートする。
【０１５９】
（実施例ＶＩＩＩ）
ａ）広いフォーマットのサーマルインクジェットプリンターおよびピエゾインクジェットプリンターに有用なインク印刷可能物品、７ミルのＤｕｐｏｎｔ  Ｔｅｊｉｎ  Ｆｉｌｍ  Ｍｅｌｉｎｅｘ半透明ベース材料を、実施例８の生成物でコーティングする。
【０１６０】
ｂ）ａ）部の生成物に、インクジェット画像を印刷し、そしてこの生成物を実施例Ｏ−２のオーバーラミネートでオーバーラミネートする。
【０１６１】
（実施例ＸＩ）
ａ）広いフォーマットのサーマルインクジェットプリンターおよびピエゾインクジェットプリンターに有用なインク印刷可能物品、４ミルのＤｕｐｏｎｔ  Ｔｅｊｉｎ  Ｆｉｌｍ  Ｍｅｌｉｎｅｘポリエステルベース材料を、実施例８の生成物でコーティングする。
【０１６２】
ｂ）ａ）部の生成物に、インクジェット画像を印刷し、そしてこの生成物を実施例Ｏ−２のオーバーラミネートでオーバーラミネートする。
【０１６３】
（実施例Ｘ）
ａ）広いフォーマットのサーマルインクジェットプリンターおよびピエゾインクジェットプリンターに有用なインク印刷可能物品、９ミルの可撓性白色ポリオレフィンフィルムを、実施例８の生成物でコーティングする。
【０１６４】
ｂ）ａ）部の生成物に、インクジェット画像を印刷し、そしてこの生成物を実施例Ｏ−２のオーバーラミネートでオーバーラミネートする。
【０１６５】
（実施例ＸＩ）
ａ）広いフォーマットのサーマルインクジェットプリンターおよびピエゾインクジェットプリンターに有用なインク印刷可能物品を、片方の表面に実施例１１の生成物で、３．４ミルの可撓性白色カレンダービニルフィルムをコーテイングすることによって調製する。この生成物に、Ａｖｅｒｙ  Ｄｅｎｎｉｓｏｎ  Ｓ−６５２（持久性で透過のアクリル感圧性接着剤）を、９０番のＳｔａＦｌａｔライナーにラミネートする。この接着剤を、フィルムのインク受容性コーティングと反対側に置く。
【０１６６】
ｂ）ａ）部の生成物に、インクジェット画像を印刷し、そしてこの生成物を実施例Ｏ−１のオーバーラミネートでオーバーラミネートする。
【０１６７】
（実施例ＸＩＩ）
ａ）広いフォーマットのサーマルインクジェットプリンターおよびピエゾインクジェットプリンターに有用なインク印刷可能物品を、３．４ミルの可撓性白色カレンダービニルフィルム、Ａｖｅｒｙ  Ｄｅｎｎｉｓｏｎ  Ｒ−１９６（除去可能な透過のアクリル感圧性接着剤）、および９０番のＳｔａＦｌａｔリリースライナーを使用して、実施例ＸＩに記載したとおりに調製する。
【０１６８】
ｂ）ａ）部の生成物に、インクジェット画像を印刷し、そしてこの生成物を実施例Ｏ−２のオーバーラミネートでオーバーラミネートする。
【０１６９】
（実施例ＶＩＩＩ）
ａ）広いフォーマットのサーマルインクジェットプリンターおよびピエゾインクジェットプリンターに有用なインク印刷可能物品、７ミルのＤｕｐｏｎｔ  Ｔｅｊｉｎ  Ｆｉｌｍ  Ｍｅｌｉｎｅｘ半透明ベース材料を、実施例１１の生成物でコーティングする。
【０１７０】
ｂ）ａ）部の生成物に、インクジェット画像を印刷し、そしてこの生成物を実施例Ｏ−２のオーバーラミネートでオーバーラミネートする。
【０１７１】
（実施例ＸＩＶ）
ａ）広いフォーマットのサーマルインクジェットプリンターおよびピエゾインクジェットプリンターに有用なインク印刷可能物品、４ミルのＤｕｐｏｎｔ  Ｔｅｊｉｎ  Ｆｉｌｍ  Ｍｅｌｉｎｅｘポリエステルベース材料を、実施例１１の生成物でコーティングする。
【０１７２】
ｂ）ａ）部の生成物に、インクジェット画像を印刷し、そしてこの生成物を実施例Ｏ−２のオーバーラミネートでオーバーラミネートする。
【０１７３】
（実施例ＸＶ）
ａ）広いフォーマットのサーマルインクジェットプリンターおよびピエゾインクジェットプリンターに有用なインク印刷可能物品、９ミルの可撓性白色ポリオレフィンフィルムを、実施例１２の生成物でコーティングする。
【０１７４】
ｂ）ａ）部の生成物に、インクジェット画像を印刷し、そしてこの生成物を実施例Ｏ−２のオーバーラミネートでオーバーラミネートする。
【０１７５】
（実施例ＸＶＩ）
ａ）広いフォーマットのサーマルインクジェットプリンターおよびピエゾインクジェットプリンターに有用なインク印刷可能物品を、片方の表面に実施例１２の生成物で、３．４ミルの可撓性白色カレンダービニルフィルムをコーテイングすることによって調製する。この生成物に、Ａｖｅｒｙ  Ｄｅｎｎｉｓｏｎ  Ｓ−６５２（持久性で透過のアクリル感圧性接着剤）を、９０番のＳｔａＦｌａｔライナーにラミネートする。この接着剤を、フィルムのインク受容性コーティングと反対側に置く。
【０１７６】
ｂ）ａ）部の生成物に、インクジェット画像を印刷し、そしてこの生成物を実施例Ｏ−１のオーバーラミネートでオーバーラミネートする。
【０１７７】
（実施例ＸＶＩＩ）
ａ）広いフォーマットのサーマルインクジェットプリンターおよびピエゾインクジェットプリンターに有用なインク印刷可能物品を、３．４ミルの可撓性白色カレンダービニルフィルム、Ａｖｅｒｙ  Ｄｅｎｎｉｓｏｎ  Ｒ−１９６（除去可能な透過のアクリル感圧性接着剤）、および９０番のＳｔａＦｌａｔ放出ライナーを使用して、実施例ＸＶに記載したとおりに調製する。
【０１７８】
ｂ）ａ）部の生成物に、インクジェット画像を印刷し、そしてこの生成物を実施例Ｏ−２のオーバーラミネートでオーバーラミネートする。
【０１７９】
（実施例ＸＶＩＩＩ）
ａ）広いフォーマットのサーマルインクジェットプリンターおよびピエゾインクジェットプリンターに有用なインク印刷可能物品、７ミルのＤｕｐｏｎｔ  Ｔｅｊｉｎ  Ｆｉｌｍ  Ｍｅｌｉｎｅｘ半透明ベース材料を、実施例１２の生成物でコーティングする。
【０１８０】
ｂ）ａ）部の生成物に、インクジェット画像を印刷し、そしてこの生成物を実施例Ｏ−２のオーバーラミネートでオーバーラミネートする。
【０１８１】
（実施例ＸＩＸ）
ａ）広いフォーマットのサーマルインクジェットプリンターおよびピエゾインクジェットプリンターに有用なインク印刷可能物品、４ミルのＤｕｐｏｎｔ  Ｔｅｊｉｎ  Ｆｉｌｍ  Ｍｅｌｉｎｅｘポリエステルベース材料を、実施例１２の生成物でコーティングする。
【０１８２】
ｂ）ａ）部の生成物に、インクジェット画像を印刷し、そしてこの生成物を実施例Ｏ−２のオーバーラミネートでオーバーラミネートする。
【０１８３】
（実施例ＸＸ）
ａ）広いフォーマットのサーマルインクジェットプリンターおよびピエゾインクジェットプリンターに有用なインク印刷可能物品、９ミルの可撓性白色ポリオレフィンフィルムを、実施例１２の生成物でコーティングする。
【０１８４】
ｂ）ａ）部の生成物に、インクジェット画像を印刷し、そしてこの生成物を実施例Ｏ−２のオーバーラミネートでオーバーラミネートする。
【０１８５】
本発明は、その好ましい実施形態に関して説明されているが、それらの種々の改変は、本明細書を読む際に当業者に明らかであることが理解される。従って、本明細書中に開示される本発明の発明が、添付の特許請求の範囲内であるような改変をカバーすることが意図されることが理解される。
【図面の簡単な説明】
【０１８６】
【図１】図１は、インク受容性層および基板を有するインクジェットプリント可能な媒体の断面図である。
【図２】図２は、インク受容性層および基板を有し、また、不透明度改善層を有する、インクジェットプリント可能物の断面図である。
【図３】図３は、インク受容性層、基板、および接着層、必要に応じて、取り外し可能な裏当てを有する、インクジェットプリント可能物の断面図である。
【図４】図４は、インク受容性層および基板を有し、また、不透明度改善層および過積層を有する、インクジェットプリント可能物の断面図である。
【国際公開パンフレット】
2004538187.tif 000018
2004538187.tif 000019
2004538187.tif 000020
2004538187.tif 000021
2004538187.tif 000022
2004538187.tif 000023
2004538187.tif 000024
2004538187.tif 000025
2004538187.tif 000026
2004538187.tif 000027
2004538187.tif 000028
2004538187.tif 000029
2004538187.tif 000030
2004538187.tif 000031
2004538187.tif 000032
2004538187.tif 000033
2004538187.tif 000034
2004538187.tif 000035
2004538187.tif 000036
2004538187.tif 000037
2004538187.tif 000038
2004538187.tif 000039
2004538187.tif 000040
2004538187.tif 000041
2004538187.tif 000042
2004538187.tif 000043
2004538187.tif 000044
2004538187.tif 000045
2004538187.tif 000046
2004538187.tif 000047
2004538187.tif 000048
2004538187.tif 000049
2004538187.tif 000050
2004538187.tif 000051
2004538187.tif 000052
2004538187.tif 000053
2004538187.tif 000054
2004538187.tif 000055
2004538187.tif 000056
2004538187.tif 000057
2004538187.tif 000058
2004538187.tif 000059
2004538187.tif 000060
2004538187.tif 000061
2004538187.tif 000062
2004538187.tif 000063
2004538187.tif 000064
2004538187.tif 000065
2004538187.tif 000066
2004538187.tif 000067
2004538187.tif 000068
2004538187.tif 000069
2004538187.tif 000070
2004538187.tif 000071
2004538187.tif 000072
2004538187.tif 000073
2004538187.tif 000074
2004538187.tif 000075
2004538187.tif 000076
2004538187.tif 000077
2004538187.tif 000078
2004538187.tif 000079
2004538187.tif 000080
【国際調査報告】
2004538187.tif 000081
2004538187.tif 000082
2004538187.tif 000083